(57)【特許請求の範囲】
【請求項１】
ポリアルキレンオキシド主鎖に、カチオン部位またはアニオン部位と下記式（IV）で表される構造とを含む液晶性の側鎖と、該側鎖の対イオンとを有するポリアルキレンオキシド、
及びキャリアイオンを含有することを特徴とする電解質組成物。
【化１】
0004926325.tif 000023
（式（IV）中、Ｙ１１１は、２価の、６員環芳香族基、５員環複素環基、６員環複素環基、またはこれらの縮合環基を表す。Ｑ１２１及びＱ１３１は、それぞれ２価の連結基または単結合を表す。ｎは１、２または３を表し、ｎが２または３のとき、複数のＹ１１１、Ｑ１２１及びＱ１３１は、それぞれ同じであっても、異なってもよい。）
【請求項２】
前記Ｙ１１１が、下記式で表される２価の基のいずれかである、請求項１に記載の電解質組成物。
【化２】
0004926325.tif 000024
【請求項３】
前記Ｙ１１１が、下記式で表される２価の基のいずれかである、請求項１に記載の電解質組成物。
【化３】
0004926325.tif 000025
【請求項４】
前記Ｑ１２１及びＱ１３１が、それぞれ、−ＣＨ＝ＣＨ−、−ＣＨ＝Ｎ−、−Ｎ＝Ｎ−、−Ｎ（Ｏ）＝Ｎ−、−ＣＯＯ−、−ＣＯＳ−、−ＣＯＮＨ−、−ＣＯＣＨ２−、−ＣＨ２ＣＨ２−、−ＯＣＨ２−、−ＣＨ２ＮＨ−、−ＣＨ２−、−ＣＯ−、−Ｏ−、−Ｓ−、−ＮＨ−、−（ＣＨ２）１〜３−、−ＣＨ＝ＣＨ−ＣＯＯ−、−ＣＨ＝ＣＨ−ＣＯ−、−（Ｃ≡Ｃ）１〜３−、これら２価の連結基の組合せ、または単結合である、請求項１〜請求項３のいずれか１項に記載の電解質組成物。
【請求項５】
前記Ｑ１２１及びＱ１３１が、それぞれ、−ＣＨ２ＣＨ２−、−ＯＣＨ２−、−ＣＨ２−、−Ｏ−、これら２価の連結基の組合せ、または単結合である、請求項１〜請求項３のいずれか１項に記載の電解質組成物。
【請求項６】
前記ポリアルキレンオキシドが、下記式（Ｉ）で表される構造を含む請求項１〜請求項５のいずれか１項に記載の電解質組成物。
【化４】
0004926325.tif 000026
（式（Ｉ）中、Ａは前記側鎖を表し、Ｙは前記対イオンを表す。）
【請求項７】
前記ポリアルキレンオキシドが、下記式（II）で表される構造を含む請求項１〜請求項６のいずれか１項に記載の電解質組成物。
【化５】
0004926325.tif 000027
（式（II）中、Ｒは、水素原子、置換もしくは無置換のアルキル基、または置換もしくは無置換のアリール基を表す。）
【請求項８】
前記側鎖が液晶性アニオンである請求項１〜請求項７のいずれか１項に記載の電解質組成物。
【請求項９】
前記側鎖が液晶性カチオンである請求項１〜請求項７のいずれか１項に記載の電解質組成物。
【請求項１０】
前記側鎖の対イオンが、アルカリ金属イオンである請求項８に記載の電解質組成物。
【請求項１１】
前記側鎖の対イオンが、ヨウ素アニオン、あるいは、スルホンアミド、ジスルホンイミド、Ｎ−アシルスルホンアミド、カルボン酸、スルホン酸、アルコール、活性メチレン、および活性メチンから選択される少なくとも１種が解離したアニオンである請求項９に記載の電解質組成物。
【請求項１２】
前記対イオンが前記キャリアイオンである請求項１〜請求項１１のいずれか１項に記載の電解質組成物。
【請求項１３】
請求項１〜請求項１２のいずれか１項に記載の電解質組成物を含むことを特徴とする電気化学電池。
【請求項１４】
請求項１〜請求項１２のいずれか１項に記載の電解質組成物を含む電荷移動層、色素で増感された半導体を含む感光層、および対向電極を有することを特徴とする光電気化学電池。
【請求項１５】
請求項１〜請求項１２のいずれか１項に記載の電解質組成物を含むことを特徴とする非水二次電池。
【発明の詳細な説明】
【０００１】
【発明の属する技術分野】
本発明は、新規な高分子液晶性の電解質組成物に関する。更には、当該電解質組成物を用いた電気化学電池、特に非水二次電池および光電気化学電池に関する。
【０００２】
【従来の技術】
非水二次電池や色素増感太陽電池などの電気化学電池に用いられる電解質とは、目的に応じたキャリアイオンを含み、そのイオンを電極間に輸送する機能（イオン伝導という）を持つ媒体である。例えば、非水二次電池の代表であるリチウム二次電池では、リチウムイオンの輸送が、色素増感太陽電池では、ヨウ素イオンおよびヨウ素三量体イオンの伝導性が問題となる。これら電池においては、一般に、イオン伝導性が高い溶液系が電解質として多く用いられているが、電池に組み込んだ際の溶媒の枯渇や漏れが電池の耐久性を低下させるなどの問題があった。また、リチウム二次電池においては溶液を密閉するため、金属容器を用いなければならないため、電池質量が重くなり、電池形状にも自由度を持たせることが困難であった。このような溶液系電解質の欠点を克服するため、近年、種々の電解質が提案されている。溶液電解質をポリマーマトリックスに浸潤させたいわゆるゲル電解質（特公昭６１−２３９４５号公報、特公昭６１−２３９４７号公報）は、溶液系電解質に対するイオン伝導度の低下が小さく電池性能を落とさないが、溶媒の揮発を完全に抑止することはできていない。また、塩をポリエチレンオキシドなどのポリマーに溶解したポリマー電解質(K.Murata、Electrochimica Acta、Vol.40、No.13-14、p2177-2184、1995年)は、溶液系電解質の問題を解決するものとして期待されるが、イオン伝導度は未だ十分ではない。一方、対アニオンがＢＦ4-、（ＣＦ3ＳＯ2）2Ｎ-などのイミダゾリウム塩やピリジニウム塩は、室温で液状の室温溶融塩であり、リチウムイオン電池用の電解質として、提案されている。しかし、電解質の機械的強度とイオン伝導性とは相反し、溶融塩自身の粘性を上げたり、ポリマーを含有させるなどの手段で、機械的強度を強くした場合にはイオン伝導度の低下が見られる。さらに、上記のような電解質では、イオン伝導性の温度依存性が大きく、特に低温でのイオン伝導性が不十分であった。
【０００３】
ところで、光エネルギーを電気エネルギーに変換する太陽光発電は単結晶シリコン太陽電池、多結晶シリコン太陽電池、アモルファスシリコン太陽電池、テルル化カドミウムやセレン化インジウム銅等の化合物太陽電池が実用化、もしくは研究開発の対象となっているが、普及させる上で製造コスト、原材料の確保、エネルギーペイバックタイムの長さなどの問題点を克服する必要がある。一方、大面積化や低価格化を指向した有機材料を用いた太陽電池もこれまでにも多く提案されているが、変換効率が低く、耐久性も悪いという問題があった。
【０００４】
こうした状況の中で、Ｎａｔｕｒｅ（第３５３巻、第７３７〜７４０頁、１９９１年）および米国特許４９２７７２１号等に、色素によって増感された酸化物半導体を用いた光電変換素子（以後、色素増感光電変換素子と略す）およびこれを用いた光電気化学電池の技術が開示された。この電池は負極として機能する光電変換素子、電荷移動層および対極からなる。光電変換素子は導電性支持体および感光層からなり、感光層は表面に色素が吸着した半導体を含む。電荷移動層は酸化還元体からなり、負極と対極（正極）との間で電荷輸送を担う。上記特許で提案された光電気化学電池では、電荷移動層としてヨウ化カリウム等の塩を電解質とする水溶液（電解液）が用いられた。この方式は安価で、比較的高いエネルギー変換効率（光電変換効率）が得られる点で有望であるが、長期にわたって使用すると電解液の蒸散、枯渇により光電変換効率が著しく低下したり、電池として機能しなくなることが問題であった。
【０００５】
この問題に対し、電解液の枯渇防止方法として、ＷＯ９５／１８４５６号に低融点化合物であるイミダゾリウム塩を電解質とする方法が記載されている。この方法によれば、従来、電解質の溶媒として用いていた水や有機溶剤が不要、あるいは少量で済むため、耐久性の改善は見られたが、未だ耐久性は不十分であり、またイミダゾリウム塩を高濃度にすると粘度が高くなるとともに電荷輸送能が低下し、光電変換効率が低くなるという問題があった。さらには、トリアゾリウム塩を電解質とする方法もあるが、この方法においてもイミダゾリウム塩と同様の問題が生じる。
【０００６】
上記のように、リチウムイオン２次電池や太陽電池などの電気化学セルの電解質として機械的強度とイオン伝導性を両立することは、非常に困難な課題である。
【０００７】
これらを解決する一つの方法として、液晶性化合物を電解質組成物に含有させることが提案されている。これらの例として、アルキレンオキシ基などイオンに対する配位能を持つ部位とメソゲン基を有する化合物（特開平１１−８６６２９号）、ポリエチレンオキシド分子鎖中にメソゲン基が導入された化合物（特開平４−３２３２６０号）、ポリエチレンオキシドの側鎖に液晶性部位を有する化合物（特開平１１−１１６７９２）などが示されている。これらは、カチオンと錯形成することにより電解質塩を溶解し、イオンを伝導する運動性の高い柔軟な部位と、機械的強度を保つために分子集合させるための剛直部位（メソゲン基）から構成されている。
【０００８】
ところで、重原らの最近の研究（Ｊｏｕｒｎａｌ  ｏｆ  Ｐｏｗｅｒ  Ｓｏｕｒｃｅ、９２巻、１２０−１２３頁、２００１年）から、電解質が電気化学電池の中で効率良く機能するためには、イオン伝導度が高いことの他に、キャリアとなるイオンがより選択的に伝導すること、すなわちキャリアイオンの輸率が高いことが性能上重要であることがわかってきている。例えば、リチウムイオン電池においては、リチウムイオン輸率が高いこと、ヨウ素アニオンがキャリアとなる色素増感太陽電池においては、ヨウ素アニオン輸率の高いことが望ましい。前述した液晶性化合物を用いた電解質においては、目的に応じたイオンを塩の形で添加する必要があり、キャリアイオンの対イオンの伝導がキャリアイオンの輸率を低下させ、電池性能を低下させる。
【０００９】
【発明が解決しようとする課題】
本発明は、前記従来における問題を解決し、以下の目的を達成することを課題とする。即ち、本発明の目的は、実質的に揮発せず、かつ電荷輸送能に優れた高分子液晶性の電解質組成物を提供し、更に該電解質組成物を含み、耐久性とイオン伝導性に優れた電気化学電池、耐久性と光電変換特性に優れた光電気化学電池、および電池容量を低下させず、しかもサイクル特性に優れた非水二次電池を提供することである。
【００１０】
【課題を解決するための手段】
前記課題を解決するための手段は、以下の通りである。即ち、
＜１＞  ポリアルキレンオキシド主鎖に、カチオン部位またはアニオン部位と前記式（IV）で表される構造とを含む液晶性の側鎖と、該側鎖の対イオンとを有するポリアルキレンオキシド、及びキャリアイオンを含有することを特徴とする電解質組成物である。
（式（IV）中、Ｙ１１１は、２価の、６員環芳香族基、５員環複素環基、６員環複素環基、またはこれらの縮合環基を表す。Ｑ１２１及びＱ１３１は、それぞれ２価の連結基または単結合を表す。ｎは１、２または３を表し、ｎが２または３のとき、複数のＹ１１１、Ｑ１２１及びＱ１３１は、それぞれ同じであっても、異なってもよい。）
＜２＞  前記Ｙ１１１が、前記式で表される２価の基（Ｙ−１）、（Ｙ−２）、（Ｙ−３）、（Ｙ−２’）、（Ｙ−３’）、（Ｙ−１７）、（Ｙ−１８）、（Ｙ−１９）、（Ｙ−２０）、（Ｙ−２１）及び（Ｙ−２２）のいずれかである、前記＜１＞に記載の電解質組成物である。
＜３＞  前記Ｙ１１１が、前記式で表される２価の基（Ｙ−１）、（Ｙ−２）、（Ｙ−１７）及び（Ｙ−２０）のいずれかである、前記＜１＞に記載の電解質組成物である。
＜４＞  前記Ｑ１２１及びＱ１３１が、それぞれ、−ＣＨ＝ＣＨ−、−ＣＨ＝Ｎ−、−Ｎ＝Ｎ−、−Ｎ（Ｏ）＝Ｎ−、−ＣＯＯ−、−ＣＯＳ−、−ＣＯＮＨ−、−ＣＯＣＨ２−、−ＣＨ２ＣＨ２−、−ＯＣＨ２−、−ＣＨ２ＮＨ−、−ＣＨ２−、−ＣＯ−、−Ｏ−、−Ｓ−、−ＮＨ−、−（ＣＨ２）１〜３−、−ＣＨ＝ＣＨ−ＣＯＯ−、−ＣＨ＝ＣＨ−ＣＯ−、−（Ｃ≡Ｃ）１〜３−、これら２価の連結基の組合せ、または単結合である、前記＜１＞〜＜３＞のいずれか１項に記載の電解質組成物である。
＜５＞  前記Ｑ１２１及びＱ１３１が、それぞれ、−ＣＨ２ＣＨ２−、−ＯＣＨ２−、−ＣＨ２−、−Ｏ−、これら２価の連結基の組合せ、または単結合である、前記＜１＞〜＜３＞のいずれか１項に記載の電解質組成物である。
【００１２】
＜６＞  前記ポリアルキレンオキシドが、前記式（Ｉ）で表される構造を含む前記＜１＞〜＜５＞のいずれか１項に記載の電解質組成物である。
（式（Ｉ）中、Ａは前記側鎖を表し、Ｙは前記対イオンを表す。）
＜７＞  前記ポリアルキレンオキシドが、前記式（II）で表される構造を含む前記＜１＞〜＜６＞のいずれか１項に記載の電解質組成物である。
（式（II）中、Ｒは、水素原子、置換もしくは無置換のアルキル基、または置換もしくは無置換のアリール基を表す。）
【００１４】
＜８＞  前記側鎖が液晶性アニオンである前記＜１＞〜＜７＞のいずれか１項に記載の電解質組成物である。
＜９＞  前記側鎖が液晶性カチオンである前記＜１＞〜＜７＞のいずれか１項に記載の電解質組成物である。
＜１０＞  前記側鎖の対イオンが、アルカリ金属イオンである前記＜８＞に記載の電解質組成物である。
＜１１＞  前記側鎖の対イオンが、ヨウ素アニオン、あるいは、スルホンアミド、ジスルホンイミド、Ｎ−アシルスルホンアミド、カルボン酸、スルホン酸、アルコール、活性メチレン、および活性メチンから選択される少なくとも１種が解離したアニオンである前記＜９＞に記載の電解質組成物である。
＜１２＞  前記対イオンが前記キャリアイオンである前記＜１＞〜＜１１＞のいずれか１項に記載の電解質組成物である。
＜１３＞  前記＜１＞〜＜１２＞のいずれか１項に記載の電解質組成物を含むことを特徴とする電気化学電池である。
＜１４＞  前記＜１＞〜＜１２＞のいずれか１項に記載の電解質組成物を含む電荷移動層、色素で増感された半導体を含む感光層、および対向電極を有することを特徴とする光電気化学電池である。
＜１５＞  前記＜１＞〜＜１２＞のいずれかに記載の電解質組成物を含むことを特徴とする非水二次電池である。
電解質においては、移動させたいイオン以外は動かない（目的イオンの輸率が高い）ことが重要である。目的とするイオンを塩の形で添加する場合には、目的イオンの対イオンの伝導が目的イオンの輸率を低下させてしまう。
本発明の電解質組成物によれば、側鎖にアニオン部位を持つ高分子においては、その対カチオンを例えばリチウムにすることで、それ自身がリチウム塩となるため、新たにリチウム塩を添加せず電解質として用いることができ、アニオンが高分子鎖に束縛（化学的に結合）されているため移動せず、リチウムイオン輸率は１（シングルイオントランスファー）となる。また、色素増感太陽電池用のようなアニオンを輸送したい電解質においては、カチオンを側鎖に固定することで、その対アニオン（例えばヨウ素）のみを移動させることができる。以上のように、動かさないイオンを高分子中に化学結合により固定することにより、目的イオンの輸率を向上させることができる。
【００１５】
【発明の実施の形態】
以下、本発明を詳細に説明する。
［電解質組成物］
本発明の電解質組成物は、化学反応および金属メッキ等の反応溶媒、ＣＣＤ（電荷結合素子）カメラ、種々の電気化学電池（いわゆる電池）、電気化学センサー、光電気化学センサーなどに用いることができる。好ましくは非水二次電池（特に、リチウム二次電池）および後述する半導体を用いた光電気化学電池に用いられ、光電気化学電池に用いられることがより好ましい。
【００１６】
本発明の電解質組成物は、ポリアルキレンオキシド主鎖に、カチオン部位またはアニオン部位を持つ側鎖と、該側鎖の対イオンとを有し、該側鎖あるいはその対イオンが液晶性であるポリアルキレンオキシドを含有する。
前記ポリアルキレンオキシドは、前記側鎖の対イオンをリチウムイオン（リチウム電池系）やヨウ素アニオン（色素増感太陽電池系）などのキャリアイオンとすることにより、新たに塩を追加することなく、それ自身を電解質として用いることができるため、キャリアイオン以外の可動性イオンが存在せず、キャリアイオンの輸率を向上させることができる。
前記ポリアルキレンオキシド主鎖としては、ポリエチレンオキシド主鎖、ポリプロピレンオキシド主鎖などが挙げられる。
前記ポリアルキレンオキシドは、その分子鎖中に前記式（Ｉ）で表される構造を有することが好ましい。
【００１８】
式（Ｉ）中、Ａはアニオン部位またはカチオン部位を有する置換基を表し、ＹはＡの対イオンを表し、ＡおよびＹの少なくとも一方は液晶性である。
本発明においては、式（Ｉ）におけるＡ、即ちカチオン部位またはアニオン部位を有する側鎖が液晶性であることが、その対イオンを可動性のキャリアイオンとすることができる点で好ましい。
前記ポリアルキレンオキシドは、その分子鎖中に、異なる２種以上のアニオン部位またはカチオン部位を有する置換基を有していてもよい。
【００１９】
前記アニオン部位としては、ヨウ素アニオン、並びに、スルホンアミド、ジスルホンイミド、Ｎ−アシルスルホンアミド、カルボン酸、スルホン酸、アルコール、活性メチレン、および活性メチンが解離したアニオンであることが好ましく、スルホン酸、ジスルホンイミドおよびＮ−アシルスルホンアミドのアニオンであることがより好ましい。
【００２０】
前記カチオン部位としては、下記式（III−ａ）、（III−ｂ）および（III−ｃ）で表されるものが好ましい例として挙げられる。
【００２１】
【化６】
0004926325.tif 000002
【００２２】
式（III−ａ）のＱy1は、窒素原子と共に、５または６員環の芳香族カチオンを形成しうる原子団を表し、Ｒy1は、置換もしくは無置換のアルキル基、重合性基、または置換もしくは無置換のアルケニル基を表す。
【００２３】
式（III−ｂ）のＡy1は、窒素原子またはリン原子を表し、Ｒy2、Ｒy3、Ｒy4およびＲy5は、各々独立に、置換もしくは無置換のアルキル基、重合性基、または置換もしくは無置換のアルケニル基を表す。Ｒy2、Ｒy3、Ｒy4およびＲy5の内２つ以上が互いに連結してＡy1を含む非芳香族環を形成してもよい。
【００２４】
式（III−ｃ）のＲy1、Ｒy2、Ｒy3、Ｒy4、Ｒy5およびＲy6は、各々独立に、置換もしくは無置換のアルキル基、重合性基、または置換もしくは無置換のアルケニル基を表し、それらの内、２つ以上が互いに連結して環構造を形成してもよい。
【００２５】
式（III−ａ）、式（III−ｂ）、および式（III−ｃ）で表されるカチオンは、Ｑy1またはＲy1〜Ｒy6を介して多量体を形成してもよい。
【００２６】
式（III−ａ）中、窒素とともに芳香族５または６員環のカチオンを形成しうる原子団Ｑy1の構成原子は、好ましくは炭素、水素、窒素、酸素および硫黄より選択される。
【００２７】
Ｑy1で完成される６員環として、好ましくはピリジン、ピリミジン、ピリダジン、ピラジン、トリアジンであり、より好ましくはピリジンである。
【００２８】
Ｑy1で完成される芳香族５員環として、好ましくは、オキサゾール、チアゾール、イミダゾール、ピラゾール、イソオキサゾール、チアジアゾール、オキサジアゾール、トリアゾールであり、より好ましくはオキサゾール、チアゾール、イミダゾールである。特にはオキサゾール、イミダゾールが好ましい。
【００２９】
式（III−ａ）、（III−ｂ）および（III−ｃ）中のＲy1〜Ｒy6は、各々独立に、置換もしくは無置換のアルキル基（好ましくは炭素原子数（以下Ｃ数）が１〜２４であり、直鎖状であっても分岐鎖状であってもよく、また環式であってもよく、例えばメチル、エチル、プロピル、ブチル、ｉ−プロピル、ペンチル、ヘキシル、オクチル、２−エチルヘキシル、ｔ−オクチル、デシル、ドデシル、テトラデシル、２−ヘキシルデシル、オクタデシル、シクロヘキシル、シクロペンチル）、重合性基（好ましくはビニル基、アクリロイル基、メタクリロイル基、スチリル基、桂皮酸残基など）、または置換もしくは無置換のアルケニル基（好ましくはＣ数が２〜２４であり、直鎖状であっても分岐鎖状であってもよく、例えばビニル、アリル）を表し、好ましくはＣ数３〜１８のアルキル基またはＣ数２〜１８のアルケニル基を表し、より好ましくはＣ数４〜６のアルキル基を表す。
【００３０】
式（III−ａ）、（III−ｂ）および（III−ｃ）中のＱy1およびＲy1〜Ｒy6は置換基を有していてもよく、好ましい置換基の例としては、ハロゲン原子（Ｆ，Ｃｌ，Ｂｒ，Ｉ）、シアノ基、アルコキシ基（メトキシ、エトキシ、ブトキシ、オクチルオキシ、メトキシエトキシ、メトキシペンタ（エチルオキシ）、アクリロイルオキシエトキシ、ペンタフルオロプロポキシなど）、アリーロキシ基（フェノキシなど）、アルキルチオ基（メチルチオ、エチルチオなど）、アシル基（アセチル、プロピオニル、ベンゾイルなど）、スルホニル基（メタンスルホニル、ベンゼンスルホニルなど）、アシルオキシ基（アセトキシ、ベンゾイルオキシなど）、スルホニルオキシ基（メタンスルホニルオキシ、トルエンスルホニルオキシなど）、ホスホニル基（ジエチルホスホニルなど）、アミド基（アセチルアミノ、ベンゾイルアミドなど）、カルバモイル基（Ｎ，Ｎ−ジメチルカルバモイル、Ｎ−フェニルカルバモイルなど）、アルキル基（メチル、エチル、プロピル、イソプロピル、シクロプロピル、ブチル、２−カルボキシエチル、ベンジルなど）、アリール基（フェニル、トルイルなど）、複素環基（例えば、ピリジル、イミダゾリル、フラニルなど）、アルケニル基（ビニル、１−プロペニルなど）、アルコキシカルボニル基（メトキシカルボニル、エトキシカルボニルなど）、および重合性基（好ましくはビニル基、アクリロイル基、メタクリロイル基、スチリル基、桂皮酸残基など）が挙げられる。
【００３１】
前記式（Ｉ）中、Ｙは、Ａの対イオンであり、前述したＡと同様の有機アニオンや有機カチオンあるいは無機カチオンや無機アニオンが、Ａの電荷に応じ選択される。
【００３２】
Ｙが無機カチオンの場合、好ましい例としては、アルカリ金属イオンが挙げられ、リチウムイオンが特に好ましい。
Ｙが無機アニオンの場合、ハロゲンアニオン（Ｃｌ-、Ｂｒ-、Ｉ-）、ヨウ素三量体アニオン（Ｉ3-）、ＮＣＳ-、ＢＦ4-、ＰＦ6-、Ｏ4Ｃｌ-、（ＣnＦ2n+1ＳＯ2）（ＣmＦ2m+1ＳＯ2）Ｎ-で表されるイミドアニオン（ｎ、ｍはそれぞれ６以下の正の整数）、ＣnＦ2n+1ＳＯ3-で表されるフルオロスルフォン酸アニオン（ｎは６以下の正の整数）、Ｐｈ4Ｂ-、ＡｓＦ6-、ＳｂＦ6-、Ｂ10Ｃｌ10-などが好ましい例として挙げられる。
【００３３】
アニオン部の共役酸のｐＫａが１１以下であることが好ましく、７以下であることがさらに好ましい。
【００３４】
前記式（Ｉ）におけるＡまたはＹの液晶性部位に含まれるメソゲン基としては、"Flussige Kristalle in Tabellen II,Dietrich Demus and Horst Zaschke,7-18(1984)."に記載されているものが例として挙げられる。中でも、下記式（IV）で表されるものが好ましい。
【００３５】
【化７】
0004926325.tif 000003
【００３６】
式（IV）中、Ｙ111は、２価の４ないし７員環置換基またはそれらから構成される縮合環置換基を表す。Ｑ121およびＱ131は、それぞれ２価の連結基または単結合を表し、ｎは１、２または３を表し、ｎが２または３の時、複数のＹ111、Ｑ121およびＱ131は、それぞれ同じであっても、異なってもよい。
【００３７】
式（IV）中、Ｑ121およびＱ131は、それぞれ２価の連結基または単結合を表す。２価の連結基の例としては、−ＣＨ＝ＣＨ−、−ＣＨ＝Ｎ−、−Ｎ＝Ｎ−、−Ｎ（Ｏ）＝Ｎ−、−ＣＯＯ−、−ＣＯＳ−、−ＣＯＮＨ−、−ＣＯＣＨ2−、−ＣＨ2ＣＨ2−、−ＯＣＨ2−、−ＣＨ2ＮＨ−、−ＣＨ2−、−ＣＯ−、−Ｏ−、−Ｓ−、−ＮＨ−、−（ＣＨ2）1-3−、−ＣＨ＝ＣＨ−ＣＯＯ−、−ＣＨ＝ＣＨ−ＣＯ−、−（Ｃ≡Ｃ）1-3−やこれらの組合せなどが好ましく、−ＣＨ2−、−ＣＯ−、−Ｏ−、−ＣＨ＝ＣＨ−、−ＣＨ＝Ｎ−、−Ｎ＝Ｎ−やこれらの組合せがさらに好ましい。また、これらにおいて水素原子が置換されたものであってもよい。Ｑ121およびＱ131は、単結合であることが特に好ましい。
【００３８】
式（IV）中、Ｙ111は、２価の４、５、６または７員環置換基、またはそれらから構成される縮合環置換基を表し、６員環芳香族基、４ないし６員環の飽和または不飽和脂肪族基、５または６員環複素環基、またはそれらの縮合環であることがさらに好ましく、これらの例として、下記式（Ｙ−１）〜（Ｙ−２７）の置換基が挙げられるが、これらに限定されない。また、これらの組合せであってもよい。これらの置換基の中でさらに好ましいものは、（Ｙ−１）、（Ｙ−２）、（Ｙ−１８）、（Ｙ−１９）、（Ｙ−２１）、（Ｙ−２２）であり、特に好ましいものは、（Ｙ−１）、（Ｙ−２）、（Ｙ−２１）である。
【００３９】
【化８】
0004926325.tif 000004
【００４０】
【化９】
0004926325.tif 000005
【００４１】
前記式（Ｉ）におけるＡおよびＹのいずれかには、アルキル基、アルケニル基、アルキレン基、またはアルケニレン基を含むことが好ましい。これらのアルキル基またはアルケニル基の炭素数は６から２５が好ましく、６から１８が更に好ましい。また、置換基を有していてもよく、好ましい置換基としては、前記式（III−ａ）、（III−ｂ）および（III−ｃ）中のＱy1およびＲy1〜Ｒy6上の置換基として前述したものが挙げられる。
【００４２】
前記ポリアルキレンオキシドは、上述の有機、無機アニオンと有機、無機カチオンの組み合わせから構成される塩であることが好ましく、この場合、液晶性を付与するためのメソゲン基は、有機アニオンおよび有機カチオンの少なくとも一方に含まれる。
【００４３】
リチウムイオン電池やリチウム電池用の電解質としては、Ａにアニオン部位とメソゲン基を有し、その対カチオンがリチウムイオンであることが好ましい。
【００４４】
また、ヨウ素イオンがキャリアとなる太陽電池用としては、Ａにカチオン部位とメソゲン基を有し、その対アニオンがヨウ素イオンであることが好ましい。
【００４５】
本発明におけるポリエチレンオキシドは、前記式（Ｉ）で表される構造と下記式（II）で表される構造を含むことがより好ましい。即ち、側鎖すべてに液晶性部位を持たせると、硬い（運動性の小さな）材料となり、イオン伝導度が低下してしまう。液晶性側鎖のないモノマーとの共重合体とすることにより、柔軟性を持たせることができる。
【００４６】
【化１０】
0004926325.tif 000006
【００４７】
式（II）のＲは、水素原子、置換もしくは無置換のアルキル基（好ましくは炭素原子数（以下Ｃ数）が１〜２４であり、直鎖状であっても分岐鎖状であってもよく、また環式であってもよく、例えばメチル、エチル、プロピル、ブチル、ｉ−プロピル、ペンチル、ヘキシル、オクチル、２−エチルヘキシル、ｔ−オクチル、デシル、ドデシル、テトラデシル、２−ヘキシルデシル、オクタデシル、シクロヘキシル、シクロペンチル）、または置換もしくは無置換のアリール基（好ましくはＣ数６〜２４、例えばフェニル、４−メチルフェニル、３−シアノフェニル、２−クロロフェニル、２−ナフチル）であり、アルキル基あるいはアリール基上の置換基としては、前記式（III−ａ）、（III−ｂ）および（III−ｃ）中のＱy1およびＲy1〜Ｒy6上の置換基として前述したものが挙げられる。
【００４８】
本発明におけるポリアルキレンオキシドにおいて、式（Ｉ）と式（II）で表されるアルキレンオキシド単位の比率は、１：１から１：５０であることが好ましく、１：３から１：３０がさらに好ましい。
【００４９】
本発明におけるポリアルキレンオキシドの数平均分子量は、特に制限されることはなく、目的に応じて適宜選択することができるが、イオン伝導度と電解質材料の機械的強度の観点から、６００〜１，０００，０００が好ましく、１，０００〜１０，０００がより好ましい。
【００５０】
以下に、式（Ｉ）、式（II）を含むポリアルキレンオキシドの具体例を示すが、本発明はこれらに限定されるものではない。
【００５１】
【化１１】
0004926325.tif 000007
【００５２】
【化１２】
0004926325.tif 000008
【００５３】
【化１３】
0004926325.tif 000009
【００５４】
【化１４】
0004926325.tif 000010
【００５５】
本発明の電解質組成物を光電気化学電池の電解質に用いる場合、電荷キャリアとして、Ｉ-とＩ3-を含む電解質組成物を用いることが好ましく、それらは任意の塩の形で添加することができる。好ましいヨウ素塩の対カチオンとしては前述の式（III−ａ）、（III−ｂ）または（III−ｃ）で表されるものが挙げられる。Ｉ3-塩は、Ｉ-塩存在下にヨウ素（Ｉ2）を加え、電解質組成物中で生成させることが一般的である。その際、加えたＩ2と同量のＩ3-が生成する。
【００５６】
本発明の電解質組成物中のＩ-の濃度は１０〜９０質量％が好ましく、３０〜７０質量％が更に好ましい。その際残りの成分が全て、本発明の化合物であることが好ましい。
【００５７】
Ｉ3-はＩ-の０．１〜５０モル％であることが好ましく、０．１〜２０モル％であることがより好ましく、０．５〜１０モル％であることがさらに好ましく、０．５〜５モル％であることが最も好ましい。
【００５８】
本発明の電解質組成物にはさらに別の溶融塩を含んでもよく、好ましく用いられる溶融塩は、前記式（III−ａ）、（III−ｂ）および（III−ｃ）で示した有機カチオンと任意のアニオンとを組合せたものであり、アニオンとしては、ハロゲン化物イオン（Ｃｌ-、Ｂｒ-等）、ＳＣＮ-、ＢＦ4-、ＰＦ6-、ＣｌＯ4-、（ＣＦ3ＳＯ2）2Ｎ-、（ＣＦ3ＣＦ2ＳＯ2）2Ｎ-、ＣＨ3ＳＯ3-、ＣＦ3ＳＯ3-、ＣＦ3ＣＯＯ-、Ｐｈ4Ｂ-、（ＣＦ3ＳＯ2）3Ｃ-等が好ましい例として挙げられ、ＳＣＮ-、ＣＦ3ＳＯ3-、ＣＦ3ＣＯＯ-、（ＣＦ3ＳＯ2）2Ｎ-およびＢＦ4-が更に好ましく挙げられる。また、ＬｉＩなど他のヨウ素塩やＣＦ3ＣＯＯＬｉ、ＣＦ3ＣＯＯＮａ、ＬｉＳＣＮ、ＮａＳＣＮなどのアルカリ金属塩を添加することもできる。アルカリ金属塩の添加量は、０．０２〜２質量％程度であるのが好ましく、０．１〜１質量％がさらに好ましい。
【００５９】
本発明の電解質組成物に、ＬｉＩ、ＮａＩ、ＫＩ、ＣｓＩ、ＣａＩ2などの金属ヨウ化物、４級イミダゾリウム化合物のヨウ素塩、テトラアルキルアンモニウム化合物のヨウ素塩、Ｂｒ2とＬｉＢｒ、ＮａＢｒ、ＫＢｒ、ＣｓＢｒ、ＣａＢｒ2などの金属臭化物、あるいはＢｒ2とテトラアルキルアンモニウムブロマイド、ピリジニウムブロマイドなど４級アンモニウム化合物の臭素塩、フェロシアン酸塩−フェリシアン酸塩やフェロセン−フェリシニウムイオンなどの金属錯体、ポリ硫化ナトリウム、アルキルチオール−アルキルジスルフィドなどのイオウ化合物、ビオロゲン色素、ヒドロキノン−キノンなどを含有させて用いることもできる。含有させる場合、これらの化合物の使用量は、電解質化合物全体の３０質量％以下であることが好ましい。
【００６０】
本発明では、前記ポリアルキレンオキシドとともに、好ましくは最大でこの化合物と同質量まで溶媒を使用することができる。
【００６１】
本発明の電解質組成物に使用する溶媒は、粘度が低くイオン易動度を向上したり、または誘電率が高く有効キャリアー濃度を向上したりして、優れたイオン伝導性を発現できる化合物であることが望ましい。このような溶媒としては、エチレンカーボネート、プロピレンカーボネートなどのカーボネート化合物、３−メチル−２−オキサゾリジノンなどの複素環化合物、ジオキサン、ジエチルエーテルなどのエーテル化合物、エチレングリコールジアルキルエーテル、プロピレングリコールジアルキルエーテル、ポリエチレングリコールジアルキルエーテル、ポリプロピレングリコールジアルキルエーテルなどの鎖状エーテル類、メタノール、エタノール、エチレングリコールモノアルキルエーテル、プロピレングリコールモノアルキルエーテル、ポリエチレングリコールモノアルキルエーテル、ポリプロピレングリコールモノアルキルエーテルなどのアルコール類、エチレングリコール、プロピレングリコール、ポリエチレングリコール、ポリプロピレングリコール、グリセリンなどの多価アルコール類、アセトニトリル、グルタロジニトリル、メトキシアセトニトリル、プロピオニトリル、ベンゾニトリルなどのニトリル化合物、カルボン酸エステル、リン酸エステル、ホスホン酸エステル等のエステル類、ジメチルスルフォキシド、スルフォランなど非プロトン極性物質、水などを用いることができる。この中でも、エチレンカーボネート、プロピレンカーボネートなどのカーボネート化合物、３−メチル−２−オキサゾリジノンなどの複素環化合物、アセトニトリル、グルタロジニトリル、メトキシアセトニトリル、プロピオニトリル、ベンゾニトリルなどのニトリル化合物、エステル類が特に好ましい。これらは単独で用いても２種以上を併用してもよい。
【００６２】
溶媒としては、耐揮発性による耐久性向上の観点にて常圧（１気圧）における沸点は２００℃以上が好ましく、２５０℃以上がより好ましく、２７０℃以上がさらに好ましい。
【００６３】
以下に、本発明の電解質組成物が好ましく用いられる光電気化学電池について説明する。本発明の光電気化学電池は、光電変換素子を外部回路で仕事をさせる電池用途に使用できるようにしたものであり、輻射線に感応する半導体を含む感光層と電荷移動層と対向電極とを有する。この電荷移動層に本発明の電解質組成物が含有されている。
【００６４】
［光電気化学電池］
以下に、本発明の電解質組成物を利用した本発明の光電気化学電池について説明する。
本発明の光電気化学電池は、前記電解質組成物を含む電荷移動層と、色素で増感された半導体を含む感光層と、対極とを有し、いわゆる以下に説明する光電変換素子を外部回路で仕事をさせるように構成したものである。本発明の光電気化学電池は、前記電荷移動層が本発明の電解質組成物を含有しているので、光電変換性能に優れるとともに、経時での電池性能の劣化が小さい優れた耐久性を示す。
【００６５】
〔１〕光電変換素子
図１に、本発明に適用可能な光電変換素子の一例を示す。
光電変換素子１０は、導電層１２、下塗り層１４、感光層１６、電荷移動層１８及び対極導電層２０が順次積層してなる。感光層１６は、色素ｄによって増感した半導体層２４と、電荷輸送材料ｔとからなる。半導体層２４は、半導体微粒子ｓからなる多孔性の層であり、半導体微粒子ｓの間には空隙が形成され、該空隙に電荷輸送材料ｔが浸透している。電荷輸送材料ｔは、電荷移動層１８に用いる材料と同じ成分からなる。導電層１２の下には基板２６、及び対極導電層２０の上には基板２８が配置されている。基板２６、２８は光電変換素子に強度を付与するためのものであり、なくてもよい。また、それぞれの層の境界、例えば、導電層１２と感光層１６との境界、感光層１６と電荷移動層１８との境界、電荷移動層１８と対極導電層２０との境界等では、各層の構成成分同士が相互に拡散混合していてもよい。尚、光電変換素子１０には、いずれか又は双方から光を入射してもよく、光を入射する側の導電層１２と基板２６及び／又は対極導電層２０と基板２８を、それぞれ光透過性を有する材料から構成することができる。
【００６６】
次に、光電変換素子１０の作用について説明する。尚、半導体微粒子ｓがｎ型である場合について説明する。
光電変換素子１０に光が入射すると、入射した光は感光層１６に達し、色素ｄ等によって吸収され、励起状態の色素ｄを生成する。励起された色素ｄ等は、高エネルギーの電子を半導体微粒子ｓの伝導帯に渡し、自らは酸化体となる。前記伝導帯に移った電子は半導体微粒子ｓのネットワークにより導電層１２に到達する。従って、導電層１２は対極導電層２０に対して負の電位を持つ。光電変換素子１０を光電池に利用した態様では、この光電池を外部回路につなぐと、導電層１２中の電子は外部回路で仕事をしながら対極導電層２０に達する。電子は、電荷輸送材料が電解質である場合は、この電解質成分（例えばＩ-）を還元するとともに、生成した還元体（例えばＩ3-）が色素ｄの酸化体を還元して元に戻す。光を照射し続けることにより、一連の反応が引き続き起こり、電気を取り出すことができる。
【００６７】
以下、前記光電変換素子の各層に使用可能な材料及びその形成方法について説明する。尚、以下で、「導電性支持体」というときは、導電層１２のみ、及び導電層１２と任意で設ける基板２６からなるものの双方を含み、「対極」というときは、対極導電層２０のみ、及び対極導電層２０と任意で設ける基板２８からなるものの双方を含む。
【００６８】
（Ａ）導電性支持体
導電性支持体は、（１）導電層の単層、又は（２）導電層及び基板の２層からなる。（１）の場合は、導電層として強度や密封性が十分に保たれるような材料が使用され、例えば、金属材料（白金、金、銀、銅、亜鉛、チタン、アルミニウム等又はこれらを含む合金）を用いることができる。（２）の場合、感光層側に導電剤を含む導電層を有する基板を使用することができる。好ましい導電剤としては金属（例えば白金、金、銀、銅、亜鉛、チタン、アルミニウム、インジウム等又はこれらを含む合金）、炭素、又は導電性金属酸化物（インジウム−スズ複合酸化物、酸化スズにフッ素又はアンチモンをドープしたもの等）が挙げられる。導電層の厚さは０．０２〜１０μｍ程度が好ましい。
【００６９】
導電性支持体は表面抵抗が低い程よい。好ましい表面抵抗の範囲は５０Ω／□以下であり、さらに好ましくは２０Ω／□以下である。
【００７０】
導電性支持体側から光を照射する場合には、導電性支持体は実質的に透明であるのが好ましい。実質的に透明であるとは、可視〜近赤外領域（４００〜１２００ｎｍ）の光の一部又は全域において透過率が１０％以上であることを意味し、５０％以上であるのが好ましく、８０％以上がより好ましい。特に、感光層が感度を有する波長域の透過率が高いことが好ましい。
【００７１】
透明導電性支持体としては、ガラス又はプラスチック等の透明基板の表面に導電性金属酸化物からなる透明導電層を塗布又は蒸着等により形成したものが好ましい。透明導電層として好ましいものは、フッ素もしくはアンチモンをドーピングした二酸化スズあるいはインジウム−スズ酸化物（ＩＴＯ）である。透明基板には低コストと強度の点で有利なソーダガラス、アルカリ溶出の影響のない無アルカリガラスなどのガラス基板のほか、透明ポリマーフィルムを用いることができる。透明ポリマーフィルムの材料としては、トリアセチルセルロース（ＴＡＣ）、ポリエチレンテレフタレート（ＰＥＴ）、ポリエチレンナフタレート（ＰＥＮ）、シンジオタクチックポリスチレン（ＳＰＳ）、ポリフェニレンスルフィド（ＰＰＳ）、ポリカーボネート（ＰＣ）、ポリアリレート（ＰＡｒ）、ポリスルフォン（ＰＳＦ）、ポリエステルスルフォン（ＰＥＳ）、ポリイミド（ＰＩ）、ポリエーテルイミド（ＰＥＩ）、環状ポリオレフィン、ブロム化フェノキシ等がある。十分な透明性を確保するために、導電性金属酸化物の塗布量はガラス又はプラスチックの支持体１ｍ2当たり０．０１〜１００ｇとするのが好ましい。
【００７２】
透明導電性支持体の抵抗を下げる目的で金属リードを用いるのが好ましい。金属リードの材質は、白金、金、ニッケル、チタン、アルミニウム、銅、銀等の金属が好ましい。金属リードは透明基板に蒸着、スパッタリング等で設置し、その上に導電性の酸化スズ又はＩＴＯ膜からなる透明導電層を設けるのが好ましい。金属リード設置による入射光量の低下は、好ましくは１０％以内、より好ましくは１〜５％とする。
【００７３】
（Ｂ）感光層
前記感光層は、光を吸収して電荷分離を行い、電子と正孔を生ずる機能を有する。前記感光層は色素増感された半導体を含む。色素増感された半導体では、光吸収及びこれによる電子及び正孔の発生は主として色素において起こり、半導体はこの電子（又は正孔）を受け取り、伝達する役割を担う。本発明で用いる半導体は、光励起下で伝導体電子がキャリアーとなり、アノード電流を与えるｎ型半導体であることが好ましい。
【００７４】
（１）半導体
半導体としては、シリコン、ゲルマニウムのような単体半導体、III−Ｖ系化合物半導体、金属のカルコゲナイド（例えば酸化物、硫化物、セレン化物、又はそれらの複合物等）、又はペロブスカイト構造を有する化合物（例えばチタン酸ストロンチウム、チタン酸カルシウム、チタン酸ナトリウム、チタン酸バリウム、ニオブ酸カリウム等）等を使用することができる。
【００７５】
好ましい金属のカルコゲナイドとして、チタン、スズ、亜鉛、鉄、タングステン、ジルコニウム、ハフニウム、ストロンチウム、インジウム、セリウム、イットリウム、ランタン、バナジウム、ニオブ、又はタンタルの酸化物、カドミウム、亜鉛、鉛、銀、アンチモン又はビスマスの硫化物、カドミウム又は鉛のセレン化物、カドミウムのテルル化物等が挙げられる。他の化合物半導体としては、亜鉛、ガリウム、インジウム、カドミウム等のリン化物、ガリウム−ヒ素又は銅−インジウムのセレン化物、銅−インジウムの硫化物等が挙げられる。さらには、ＭxＯyＳz又はＭ1xＭ2yＯz（Ｍ、Ｍ1及びＭ2はそれぞれ金属元素、Ｏは酸素原子、ｘ、ｙ及びｚは価数が中性になる組み合わせの数）で表される複合物も好ましく用いることができる。
【００７６】
本発明に用いる半導体の好ましい具体例は、Ｓｉ、ＴｉＯ2、ＳｎＯ2、Ｆｅ2Ｏ3、ＷＯ3、ＺｎＯ、Ｎｂ2Ｏ5、ＣｄＳ、ＺｎＳ、ＰｂＳ、Ｂｉ2Ｓ3、ＣｄＳｅ、ＣｄＴｅ、ＳｒＴｉＯ3、ＧａＰ、ＩｎＰ、ＧａＡｓ、ＣｕＩｎＳ2、ＣｕＩｎＳｅ2等であり、より好ましくはＴｉＯ2、ＺｎＯ、ＳｎＯ2、Ｆｅ2Ｏ3、ＷＯ3、Ｎｂ2Ｏ5、ＣｄＳ、ＰｂＳ、ＣｄＳｅ、ＳｒＴｉＯ3、ＩｎＰ、ＧａＡｓ、ＣｕＩｎＳ2およびＣｕＩｎＳｅ2であり、特に好ましくはＴｉＯ2およびＮｂ2Ｏ5であり、最も好ましくはＴｉＯ2である。ＴｉＯ2はアナターゼ型結晶を７０％以上含むＴｉＯ2が好ましく、特に好ましくは１００％アナターゼ型結晶のＴｉＯ2である。また、これらの半導体中の電子電導性を上げる目的で、金属をドープすることも有効である。ドープする金属としては２価、３価の金属が好ましい。半導体から電荷移動層へ逆電流が流れるのを防止する目的で、半導体に１価の金属をドープすることも有効である。
【００７７】
本発明に用いる半導体は単結晶でも多結晶でもよいが、製造コスト、原材料確保、エネルギーペイバックタイム等の観点からは多結晶が好ましく、半導体微粒子からなる多孔質膜が特に好ましい。また、一部アモルファス部分を含んでいてもよい。
【００７８】
半導体微粒子の粒径は一般にｎｍ〜μｍのオーダーであるが、投影面積を円に換算したときの直径から求めた一次粒子の平均粒径は５〜２００ｎｍであるのが好ましく、８〜１００ｎｍがより好ましい。また分散液中の半導体微粒子（二次粒子）の平均粒径は０．０１〜３０μｍが好ましい。粒径分布の異なる２種類以上の微粒子を混合してもよく、この場合、小さい粒子の平均サイズは２５ｎｍ以下であるのが好ましく、より好ましくは１０ｎｍ以下である。入射光を散乱させて光捕獲率を向上させる目的で、粒径の大きな、例えば１００ｎｍ以上、３００ｎｍ程度の半導体粒子を混合することも好ましい。
【００７９】
半導体微粒子の種類も異なる２種以上の混合であってもよい。２種以上の半導体微粒子を混合して使用する場合、１種はＴｉＯ2、ＺｎＯ、Ｎｂ2Ｏ5もしくはＳｒＴｉＯ3であることが好ましい。またもう１種としてはＳｎＯ2、Ｆｅ2Ｏ3もしくはＷＯ3であることが好ましい。さらに好ましい組み合わせとしては、ＺｎＯとＳｎＯ2、ＺｎＯとＷＯ3又はＺｎＯ、ＳｎＯ2とＷＯ3などの組み合わせを挙げることができる。２種以上の半導体微粒子を混合して用いる場合、それぞれの粒径が異なっていてもよい。特に上記１種目で挙げた半導体微粒子の粒径が大きく、２種目以降で挙げた半導体微粒子が小さい組み合わせが好ましい。好ましくは大きい粒径の粒子が１００ｎｍ以上で、小さい粒径の粒子が１５ｎｍ以下の組み合わせである。
【００８０】
半導体微粒子の作製法としては、作花済夫の「ゾル−ゲル法の科学」アグネ承風社（１９９８年）、技術情報協会の「ゾル−ゲル法による薄膜コーティング技術」（１９９５年）等に記載のゾル−ゲル法、杉本忠夫の「新合成法ゲル−ゾル法による単分散粒子の合成とサイズ形態制御」、まてりあ，第３５巻，第９号，１０１２〜１０１８頁（１９９６年）に記載のゲル−ゾル法が好ましい。またＤｅｇｕｓｓａ社が開発した塩化物を酸水素塩中で高温加水分解により酸化物を作製する方法も好ましい。
【００８１】
半導体微粒子が酸化チタンの場合、上記ゾル−ゲル法、ゲル−ゾル法、塩化物の酸水素塩中での高温加水分解法はいずれも好ましいが、さらに清野学の「酸化チタン物性と応用技術」技報堂出版（１９９７年）に記載の硫酸法及び塩素法を用いることもできる。さらにゾル−ゲル法として、Ｂａｒｂｅらのジャーナル・オブ・アメリカン・セラミック・ソサエティー，第８０巻，第１２号，３１５７〜３１７１頁（１９９７年）に記載の方法や、Ｂｕｒｎｓｉｄｅらのケミストリー・オブ・マテリアルズ，第１０巻，第９号，２４１９〜２４２５頁に記載の方法も好ましい。
【００８２】
（２）半導体微粒子層
前記半導体は、例えば、前記導電性支持体上に形成された半導体微粒子層の形態で使用される。半導体微粒子を導電性支持体上に塗布するには、半導体微粒子の分散液又はコロイド溶液を導電性支持体上に塗布する方法の他に、前述のゾル−ゲル法等を使用することもできる。光電変換素子の量産化、半導体微粒子液の物性、導電性支持体の融通性等を考慮した場合、湿式の製膜方法が比較的有利である。湿式の製膜方法としては、塗布法、印刷法、電解析出法及び電着法が代表的である。また、金属を酸化する方法、金属溶液から配位子交換等で液相にて析出させる方法（ＬＰＤ法）、スパッタ等で蒸着する方法、ＣＶＤ法、あるいは加温した基板上に熱分解する金属酸化物プレカーサーを吹き付けて金属酸化物を形成するＳＰＤ法を利用することもできる。
【００８３】
半導体微粒子の分散液を作製する方法としては、前述のゾル−ゲル法の他に、乳鉢ですり潰す方法、ミルを使って粉砕しながら分散する方法、あるいは半導体を合成する際に溶媒中で微粒子として析出させそのまま使用する方法等が挙げられる。
【００８４】
分散媒としては、水又は各種の有機溶媒（例えばメタノール、エタノール、イソプロピルアルコール、シトロネロール、ターピネオール、ジクロロメタン、アセトン、アセトニトリル、酢酸エチル等）が挙げられる。分散の際、必要に応じて、例えばポリエチレングリコール、ヒドロキシエチルセルロース、カルボキシメチルセルロースのようなポリマー、界面活性剤、酸、又はキレート剤等を分散助剤として用いてもよい。ポリエチレングリコールの分子量を変えることで、分散液の粘度が調節可能となり、さらに剥がれにくい半導体層を形成したり、半導体層の空隙率をコントロールできるので、ポリエチレングリコールを添加することは好ましい。
【００８５】
塗布方法としては、アプリケーション系としてローラ法、ディップ法等、メータリング系としてエアーナイフ法、ブレード法等、またアプリケーションとメータリングを同一部分にできるものとして、特公昭５８−４５８９号に開示されているワイヤーバー法、米国特許２６８１２９４号、同２７６１４１９号、同２７６１７９１号等に記載のスライドホッパー法、エクストルージョン法、カーテン法等が好ましい。また汎用機としてスピン法やスプレー法も好ましい。湿式印刷方法としては、凸版、オフセット及びグラビアの３大印刷法をはじめ、凹版、ゴム版、スクリーン印刷等が好ましい。これらの中から、液粘度やウェット厚さに応じて、好ましい製膜方法を選択する。
【００８６】
半導体微粒子の層は単層に限らず、粒径の違った半導体微粒子の分散液を多層塗布したり、種類が異なる半導体微粒子（あるいは異なるバインダー、添加剤）を含有する塗布層を多層塗布したりすることもできる。一度の塗布で膜厚が不足の場合にも多層塗布は有効である。
【００８７】
一般に半導体微粒子層の厚さ（感光層の厚さと同じ）が厚くなるほど単位投影面積当たりの担持色素量が増えるため、光の捕獲率が高くなるが、生成した電子の拡散距離が増すため電荷再結合によるロスも大きくなる。したがって、半導体微粒子層の好ましい厚さは０．１〜１００μｍである。光電池に用いる場合、半導体微粒子層の厚さは１〜３０μｍが好ましく、２〜２５μｍがより好ましい。半導体微粒子の支持体１ｍ2当たりに対する塗布量は、０．５〜１００ｇが好ましく、３〜５０ｇがより好ましい。
【００８８】
半導体微粒子を導電性支持体上に塗布した後で半導体微粒子同士を電子的に接触させるとともに、塗膜強度の向上や支持体との密着性を向上させるために、加熱処理するのが好ましい。好ましい加熱温度の範囲は４０℃以上７００℃以下であり、より好ましくは１００℃以上６００℃以下である。また加熱時間は１０分〜１０時間程度である。ポリマーフィルムのように融点や軟化点の低い支持体を用いる場合、高温処理は支持体の劣化を招くため、好ましくない。またコストの観点からもできる限り低温（例えば５０〜３５０℃）であるのが好ましい。低温化は、５ｎｍ以下の小さい半導体微粒子や鉱酸、金属酸化物プレカーサーの存在下での加熱処理等により可能となり、また、紫外線、赤外線、マイクロ波等の照射や電界、超音波を印加することにより行うこともできる。同時に不要な有機物等を除去する目的で、上記の照射や印加のほか加熱、減圧、酸素プラズマ処理、純水洗浄、溶剤洗浄、ガス洗浄等を適宜組み合わせて併用することが好ましい。
【００８９】
加熱処理後、半導体微粒子の表面積を増大させたり、半導体微粒子近傍の純度を高め、色素から半導体微粒子への電子注入効率を高める目的で、例えば四塩化チタン水溶液を用いた化学メッキ処理や三塩化チタン水溶液を用いた電気化学的メッキ処理を行ってもよい。また、半導体微粒子から電荷移動層へ逆電流が流れるのを防止する目的で、粒子表面に色素以外の電子電導性の低い有機物を吸着させることも有効である。吸着させる有機物としては疎水性基を有する物が好ましい。
【００９０】
半導体微粒子層は、多くの色素を吸着することができるように大きい表面積を有することが好ましい。半導体微粒子の層を支持体上に塗布した状態での表面積は、投影面積に対して１０倍以上であるのが好ましく、さらに１００倍以上であるのが好ましい。この上限は特に制限はないが、通常１０００倍程度である。
【００９１】
（３）色素
感光層に用いる増感色素は、可視域や近赤外域に吸収を有し、半導体を増感し得る化合物なら任意に用いることができ、有機金属錯体色素、メチン色素、ポルフィリン系色素およびフタロシアニン系色素が好ましい。また、光電変換の波長域をできるだけ広くし、かつ変換効率を上げるため、二種類以上の色素を併用又は混合することができる。この場合、目的とする光源の波長域と強度分布に合わせるように、併用又は混合する色素とその割合を選ぶことができる。
【００９２】
こうした色素は、半導体微粒子の表面に対して吸着能力の有る適当な結合基（interlocking group）を有しているのが好ましい。好ましい結合基としては、ＣＯＯＨ基、ＯＨ基、ＳＯ3Ｈ基、−Ｐ（Ｏ）（ＯＨ）2基および−ＯＰ（Ｏ）（ＯＨ）2基のような酸性基、あるいはオキシム、ジオキシム、ヒドロキシキノリン、サリチレート又はα−ケトエノレートのようなπ伝導性を有するキレート化基が挙げられる。なかでもＣＯＯＨ基、−Ｐ（Ｏ）（ＯＨ）2基および−ＯＰ（Ｏ）（ＯＨ）2基が特に好ましい。これらの基はアルカリ金属等と塩を形成していてもよく、また分子内塩を形成していてもよい。またポリメチン色素の場合、メチン鎖がスクアリリウム環やクロコニウム環を形成する場合のように酸性基を含有する場合、この部分を結合基として有していてもよい。
【００９３】
以下、感光層に用いる好ましい増感色素を具体的に説明する。
（ａ）有機金属錯体色素
色素が金属錯体色素である場合、金属フタロシアニン色素、金属ポルフィリン色素およびルテニウム錯体色素が好ましく、ルテニウム錯体色素が特に好ましい。ルテニウム錯体色素としては、例えば米国特許４９２７７２１号、同４６８４５３７号、同５０８４３６５号、同５３５０６４４号、同５４６３０５７号、同５５２５４４０号等の各明細書、及び、特開平７−２４９７９０号、特表平１０−５０４５１２号、世界特許９８／５０３９３号、特開２０００−２６４８７号等の各公報に記載の錯体色素が挙げられる。
【００９４】
さらに前記色素がルテニウム錯体色素である場合、下記一般式（Ｖ）で表されるルテニウム錯体色素が好ましい。
一般式（Ｖ）
（Ａ1）tＲｕ（Ｂ−ａ）u（Ｂ−ｂ）v（Ｂ−ｃ）w
前記一般式（Ｖ）中、Ａ1は１又は２座の配位子を表す。Ａ1はＣｌ、ＳＣＮ、Ｈ2Ｏ、Ｂｒ、Ｉ、ＣＮ、ＮＣＯ、ＳｅＣＮ、α−ジケトン類、シュウ酸及びジチオカルバミン酸の誘導体からなる群から選ばれる配位子であるのが好ましい。ｔが２以上の場合、２以上のＡ1は同一でも異なっていてもよい。前記一般式（Ｖ）中、Ｂ−ａ、Ｂ−ｂ及びＢ−ｃは、それぞれ独立に下記式（Ｂ−１）〜（Ｂ−１０）のいずれかで表される配位子を表す。ｔは０〜３のいずれかの整数を表し、ｕ、ｖ及びｗは各々０又は１を表し、前記一般式（Ｖ）で表されるルテニウム錯体が６配位錯体となる様に、配位子の種類に応じて適宜組み合わされる。
【００９５】
【化１５】
0004926325.tif 000011
【００９６】
前記式（Ｂ−１）〜（Ｂ−１０）中、Ｒaは水素原子又は置換基を表し、該置換基としては、例えば、ハロゲン原子、炭素原子数１〜１２の置換又は無置換のアルキル基、炭素原子数７〜１２の置換又は無置換のアラルキル基、炭素原子数６〜１２の置換又は無置換のアリール基、酸性基（これらの酸性基は塩を形成していてもよい）又はキレート化基が挙げられる。アルキル基及びアラルキル基のアルキル部分は直鎖状でも分岐状でもよい。また、前記アリール基及びアラルキル基のアリール部分は単環でも多環（縮合環、環集合）でもよい。前記一般式（Ｖ）中、Ｂ−ａ、Ｂ−ｂ及びＢ−ｃは同一でも異なっていてもよい。
【００９７】
有機金属錯体色素の好ましい具体例（例示化合物Ｒ−１〜１７）を以下に示すが、本発明に用いられる色素は以下の具体例に限定されるものではない。
【００９８】
【化１６】
0004926325.tif 000012
【００９９】
【化１７】
0004926325.tif 000013
【０１００】
（ｂ）メチン色素
本発明に使用する好ましいメチン色素は、シアニン色素、メロシアニン色素、スクワリリウム色素などのポリメチン色素である。本発明で好ましく用いられるポリメチン色素としては、例えば、特開平１１−３５８３６号、特開平１１−６７２８５号、特開平１１−８６９１６号、特開平１１−９７７２５号、特開平１１−１５８３９５号、特開平１１−１６３３７８号、特開平１１−２１４７３０号、特開平１１−２１４７３１号、特開平１１−２３８９０５号、特開２０００−２６４８７号、欧州特許８９２４１１号、同９１１８４１号及び同９９１０９２号の各明細書に記載の色素が挙げられる。好ましいメチン色素の具体例を以下に示す。
【０１０１】
【化１８】
0004926325.tif 000014
【０１０２】
【化１９】
0004926325.tif 000015
【０１０３】
（４）半導体微粒子への色素の吸着
半導体微粒子に色素を吸着させるには、色素の溶液中に良く乾燥した半導体微粒子層を有する導電性支持体を浸漬するか、色素の溶液を半導体微粒子層に塗布する方法を用いることができる。前者の場合、浸漬法、ディップ法、ローラ法、エアーナイフ法等が使用可能である。浸漬法の場合、色素の吸着は室温で行ってもよいし、特開平７−２４９７９０号に記載されているように加熱還流して行ってもよい。また後者の塗布方法としては、ワイヤーバー法、スライドホッパー法、エクストルージョン法、カーテン法、スピン法、スプレー法等がある。色素を溶解する溶媒として好ましいのは、例えば、アルコール類（メタノール、エタノール、ｔ−ブタノール、ベンジルアルコール等）、ニトリル類（アセトニトリル、プロピオニトリル、３−メトキシプロピオニトリル等）、ニトロメタン、ハロゲン化炭化水素（ジクロロメタン、ジクロロエタン、クロロホルム、クロロベンゼン等）、エーテル類（ジエチルエーテル、テトラヒドロフラン等）、ジメチルスルホキシド、アミド類（Ｎ，Ｎ−ジメチルホルムアミド、Ｎ，Ｎ−ジメチルアセタミド等）、Ｎ−メチルピロリドン、１，３−ジメチルイミダゾリジノン、３−メチルオキサゾリジノン、エステル類（酢酸エチル、酢酸ブチル等）、炭酸エステル類（炭酸ジエチル、炭酸エチレン、炭酸プロピレン等）、ケトン類（アセトン、２−ブタノン、シクロヘキサノン等）、炭化水素（へキサン、石油エーテル、ベンゼン、トルエン等）やこれらの混合溶媒が挙げられる。
【０１０４】
色素の全吸着量は、多孔質半導体電極基板の単位表面積（１ｍ2）当たり０．０１〜１００ｍｍｏｌが好ましい。また色素の半導体微粒子に対する吸着量は、半導体微粒子１ｇ当たり０．０１〜１ｍｍｏｌの範囲であるのが好ましい。前記範囲の色素吸着量とすることにより半導体における増感効果が十分に得られる。これに対し、色素が少なすぎると増感効果が不十分となり、また色素が多すぎると半導体に付着していない色素が浮遊し、増感効果を低減させる原因となる。色素の吸着量を増大させるためには、吸着前に加熱処理を行うのが好ましい。加熱処理後、半導体微粒子表面に水が吸着するのを避けるため、常温に戻さずに、半導体電極基板の温度が６０〜１５０℃の間で素早く色素の吸着操作を行うのが好ましい。また、色素間の凝集などの相互作用を低減する目的で、無色の化合物を色素に添加し、半導体微粒子に共吸着させてもよい。この目的で有効な化合物は界面活性な性質、構造をもった化合物であり、例えば、カルボキシル基を有するステロイド化合物（例えばケノデオキシコール酸）や下記の例のようなスルホン酸塩類が挙げられる。
【０１０５】
【化２０】
0004926325.tif 000016
【０１０６】
未吸着の色素は、吸着後速やかに洗浄により除去するのが好ましい。湿式洗浄槽を使い、アセトニトリル等の極性溶剤、アルコール系溶剤のような有機溶媒で洗浄を行うのが好ましい。色素を吸着した後にアミン類や４級塩を用いて半導体微粒子の表面を処理してもよい。好ましいアミン類としては、ピリジン、４−ｔ−ブチルピリジン及びポリビニルピリジン等が挙げられ、好ましい４級塩としては、テトラブチルアンモニウムヨージド及びテトラヘキシルアンモニウムヨージド等が挙げられる。これらが液体の場合はそのまま用いてもよいし、有機溶媒に溶解して用いてもよい。
【０１０７】
（Ｃ）電荷移動層
電荷移動層は、色素の酸化体に電子を補充する機能を有する電荷輸送材料を含有する層である。この電荷移動層に用いることのできる代表的な電荷輸送材料の例としては、（ｉ）イオン輸送材料として、酸化還元対のイオンが溶解した溶液（電解液）、酸化還元対の溶液をポリマーマトリクスのゲルに含浸したいわゆるゲル電解質、酸化還元対イオンを含有する溶融塩電解質、さらには固体電解質が挙げられる。また、イオンがかかわる電荷輸送材料のほかに、（ii）固体中のキャリアー移動がかかわる電荷輸送材料として、電子輸送材料や正孔（ホール）輸送材料を用いることもできる。本発明では、この電荷移動層に本発明の電解質組成物を使用するが、これ以外の上記電荷輸送材料を併用することもできる。
【０１０８】
（１）電荷移動層の形成
電荷移動層の形成方法に関しては２通りの方法が考えられる。１つは感光層の上に先に対極を貼り合わせておき、その間隙に液状の電荷移動層を挟み込む方法である。もう１つは感光層上に直接、電荷移動層を付与する方法で、対極はその後付与することになる。
【０１０９】
前者の場合、電荷移動層の挟み込み方法として、浸漬等による毛管現象を利用する常圧プロセス、又は常圧より低い圧力にして間隙の気相を液相に置換する真空プロセスを利用できる。
【０１１０】
後者の場合、湿式の電荷移動層においては未乾燥のまま対極を付与し、エッジ部の液漏洩防止措置を施すことになる。またゲル電解質の場合には、湿式で塗布して重合等の方法により固体化する方法があり、その場合には乾燥、固定化した後に対極を付与することもできる。電解液のほか湿式有機正孔輸送材料やゲル電解質を付与する方法としては、前述の半導体微粒子層や色素の付与と同様の方法を利用できる。
【０１１１】
（Ｄ）対極
対極は前記の導電性支持体と同様に、導電性材料からなる対極導電層の単層構造でもよいし、対極導電層と支持基板から構成されていてもよい。対極導電層に用いる導電材としては、金属（例えば白金、金、銀、銅、アルミニウム、マグネシウム、インジウム等）、炭素、又は導電性金属酸化物（インジウム−スズ複合酸化物、フッ素ドープ酸化スズ等）が挙げられる。この中でも白金、金、銀、銅、アルミニウム、マグネシウムを対極導電層として好ましく使用することができる。対極の好ましい支持基板の例は、ガラス又はプラスチックであり、これに上記の導電剤を塗布又は蒸着して用いる。対極導電層の厚さは特に制限されないが、３ｎｍ〜１０μｍが好ましい。対極導電層の表面抵抗は低い程よい。好ましい表面抵抗の範囲としては５０Ω／□以下であり、さらに好ましくは２０Ω／□以下である。
【０１１２】
導電性支持体と対極のいずれか一方又は両方から光を照射してよいので、感光層に光が到達するためには、導電性支持体と対極の少なくとも一方が実質的に透明であればよい。発電効率の向上の観点からは、導電性支持体を透明にして、光を導電性支持体側から入射させるのが好ましい。この場合、対極は光を反射する性質を有するのが好ましい。このような対極としては、金属又は導電性の酸化物を蒸着したガラス又はプラスチック、あるいは金属薄膜を使用できる。
【０１１３】
対極は、電荷移動層上に直接導電材を塗布、メッキ又は蒸着（ＰＶＤ、ＣＶＤ）するか、対極導電層を有する基板の対極導電層側を貼り付ければよい。また、導電性支持体の場合と同様に、特に対極が透明の場合には、対極の抵抗を下げる目的で金属リードを用いるのが好ましい。なお、好ましい金属リードの材質及び設置方法、金属リード設置による入射光量の低下等は、導電性支持体の場合と同じである。
【０１１４】
（Ｅ）その他の層
対極と導電性支持体の短絡を防止するため、予め導電性支持体と感光層との間に緻密な半導体の薄膜層を下塗り層として塗設しておくことが好ましく、電荷移動層に電子輸送材料や正孔輸送材料を用いる場合は、特に有効である。下塗り層として好ましいのはＴｉＯ2、ＳｎＯ2、Ｆｅ2Ｏ3、ＷＯ3、ＺｎＯ、Ｎｂ2Ｏ5であり、さらに好ましくはＴｉＯ2である。下塗り層は、例えばElectrochim.Acta 40,643-652(1995)に記載されているスプレーパイロリシス法の他、スパッタ法等により塗設することができる。下塗り層の好ましい膜厚は５〜１０００ｎｍであり、１０〜５００ｎｍがさらに好ましい。
【０１１５】
また、電極として作用する導電性支持体と対極の一方又は両方の外側表面、導電層と基板の間又は基板の中間に、保護層、反射防止層等の機能性層を設けてもよい。これらの機能性層の形成には、その材質に応じて塗布法、蒸着法、貼り付け法等を用いることができる。
【０１１６】
本発明の光電気化学電池は、前記した各々の構成物の劣化や内容物の揮散を防止するために、側面をポリマーや接着剤等で密封するのが好ましい。
【０１１７】
本発明の光電気化学電池は、基本的に前記光電変換素子と同様の構成であり、前記光電変換素子をリード線等を介して外部回路に接続し、外部回路で仕事をさせるように構成したものである。前記導電性支持体及び前記対極にリード線等を介して接続される外部回路自体は、公知のものを使用できる。また、本発明の光電気化学電池は、従来の太陽電池モジュールと基本的には同様のモジュール構造をとり得る。前記太陽電池モジュールは、一般的には金属、セラミック等の支持基板の上にセルが構成され、その上を充填樹脂や保護ガラス等で覆い、支持基板の反対側から光を取り込む構造をとるが、支持基板に強化ガラス等の透明材料を用い、その上にセルを構成してその透明の支持基板側から光を取り込む構造とすることも可能である。具体的には、スーパーストレートタイプ、サブストレートタイプ、ポッティングタイプと呼ばれるモジュール構造、アモルファスシリコン太陽電池などで用いられる基板一体型モジュール構造等が知られており、本発明の光電気化学電池も使用目的や使用場所及び環境により、適宜これらのモジュール構造を選択できる。具体的には、特開２０００−２６８８９２号公報に記載の構造や態様を適用することが好ましい。
【０１１８】
［非水二次電池］
以下に、本発明の電解質組成物を利用した本発明の非水二次電池について説明する。
本発明の非水二次電池は、本発明の電解質組成物を含むことを特徴とする。本発明の非水二次電池は、本発明の電解質組成物を含有しているので、容量を大きく低下させることなく、優れたサイクル性を示す。
【０１１９】
本発明の電解質組成物を非水二次電池に用いる場合、正極活物質は可逆的にリチウムイオンを挿入・放出できる遷移金属酸化物でもよいが、特にリチウム含有遷移金属酸化物が好ましい。本発明で用いられる好ましいリチウム含有遷移金属酸化物正極活物質としては、リチウム含有Ｔｉ、Ｖ、Ｃｒ、Ｍｎ、Ｆｅ、Ｃｏ、Ｎｉ、Ｃｕ、Ｍｏ、Ｗを含む酸化物が挙げられる。またリチウム以外のアルカリ金属（周期律表の第１（ＩＡ）族、第２（IIＡ）族の元素）、及び／又はＡｌ、Ｇａ、Ｉｎ、Ｇｅ、Ｓｎ、Ｐｂ、Ｓｂ、Ｂｉ、Ｓｉ、Ｐ、Ｂなどを混合してもよい。混合量は遷移金属に対して０〜３０ｍｏｌ％が好ましい。
【０１２０】
本発明で用いられるより好ましいリチウム含有遷移金属酸化物正極活物質としては、リチウム化合物／遷移金属化合物（ここで遷移金属とは、Ｔｉ、Ｖ、Ｃｒ、Ｍｎ、Ｆｅ、Ｃｏ、Ｎｉ、Ｍｏ、Ｗから選ばれる少なくとも１種）の合計のモル比が０．３〜２．２になるように混合して合成することが好ましい。
【０１２１】
本発明で用いられる特に好ましいリチウム含有遷移金属酸化物正極活物質としては、リチウム化合物／遷移金属化合物（ここで遷移金属とは、Ｖ、Ｃｒ、Ｍｎ、Ｆｅ、Ｃｏ、Ｎｉから選ばれる少なくとも１種）の合計のモル比が０．３〜２．２になるように混合して合成することが好ましい。
【０１２２】
本発明で用いられる特に好ましいリチウム含有遷移金属酸化物正極活物質は、ＬｉgＭ3Ｏ2（Ｍ3はＣｏ、Ｎｉ、Ｆｅ及びＭｎから選ばれる１種以上、ｇ＝０〜１．２）を含む材料、又はＬｉhＭ42Ｏ4（Ｍ4はＭｎ、ｈ＝０〜２）で表されるスピネル構造を有する材料であり、Ｍ3及びＭ4としては遷移金属以外にＡｌ、Ｇａ、Ｉｎ、Ｇｅ、Ｓｎ、Ｐｂ、Ｓｂ、Ｂｉ、Ｓｉ、Ｐ又はＢなどを混合してもよい。混合量は遷移金属に対して０〜３０ｍｏｌ％が好ましい。
【０１２３】
本発明で用いられる最も好ましいリチウム含有遷移金属酸化物正極活物質としては、ＬｉgＣｏＯ2、ＬｉgＮｉＯ2、ＬｉgＭｎＯ2、ＬｉgＣｏjＮｉ(1-j)Ｏ2、ＬｉhＭｎ2Ｏ4（ここでｇ＝０．０２〜１．２、ｊ＝０．１〜０．９、ｈ＝０〜２）が挙げられる。ここで、上記のｇ値は、充放電開始前の値であり、充放電により増減する。
【０１２４】
正極活物質は、リチウム化合物と遷移金属化合物を混合、焼成する方法や溶液反応など、公知の方法により合成することができるが、特に焼成法が好ましい。
【０１２５】
本発明で用いる正極活物質の平均粒子サイズは特に限定されないが、０．１〜５０μｍが好ましい。比表面積としては特に限定されないが、ＢＥＴ法で０．０１〜５０ｍ2／ｇが好ましい。また正極活物質５ｇを蒸留水１００ｍｌに溶かした時の上澄み液のｐＨとしては７以上１２以下が好ましい。
【０１２６】
所定の粒子サイズにするには、よく知られた粉砕機や分級機を用いることができる。例えば、乳鉢、ボールミル、振動ボールミル、振動ミル、衛星ボールミル、遊星ボールミル、旋回気流型ジェットミルや篩などが用いられる。焼成によって得られた正極活物質は、水、酸性水溶液、アルカリ性水溶液、有機溶剤にて洗浄した後使用してもよい。
【０１２７】
本発明で用いられる負極活物質の一つは、リチウムの吸蔵放出が可能な炭素質材料である。炭素質材料とは、実質的に炭素からなる材料である。例えば、石油ピッチ、天然黒鉛、気相成長黒鉛等の人造黒鉛、及びＰＡＮ系の樹脂やフルフリルアルコール樹脂等の各種の合成樹脂を焼成した炭素質材料を挙げることができる。さらに、ＰＡＮ系炭素繊維、セルロース系炭素繊維、ピッチ系炭素繊維、気相成長炭素繊維、脱水ＰＶＡ系炭素繊維、リグニン炭素繊維、ガラス状炭素繊維、活性炭素繊維等の各種炭素繊維類、メソフェーズ微小球体、グラファイトウィスカー、平板状の黒鉛等を挙げることもできる。
これらの炭素質材料は、黒鉛化の程度により難黒鉛化炭素材料と黒鉛系炭素材料に分けることもできる。また炭素質材料は、特開昭６２−２２０６６号公報、特開平２−６８５６号公報、同３−４５４７３号公報に記載される面間隔や密度、結晶子の大きさを有することが好ましい。
炭素質材料は、単一の材料である必要はなく、特開平５−９０８４４号公報記載の天然黒鉛と人造黒鉛の混合物、特開平６−４５１６号公報記載の被覆層を有する黒鉛等を用いることもできる。
【０１２８】
本発明に使用可能な負極活物質の他の例としては、酸化物、及び／又はカルコゲナイドが挙げられる。
特に非晶質酸化物、及び／又はカルコゲナイドが好ましい。ここでいう「非晶質」とはＣｕＫα線を用いたＸ線回折法で２θ値で２０°から４０°の領域に頂点を有するブロードな散乱帯を有する物であり、結晶性の回折線を有してもよい。好ましくは２θ値で４０°以上７０°以下に見られる結晶性の回折線のうち最も強い強度が、２θ値で２０°以上４０°以下に見られるブロードな散乱帯の頂点の回折線強度の１００倍以下であり、さらに好ましくは５倍以下であり、特に好ましくは、結晶性の回折線を有さないことである。
【０１２９】
本発明では中でも半金属元素の非晶質酸化物、及び／又はカルコゲナイドが好ましく、周期律表第１３（IIIＢ）族〜１５（ＶＢ）族の元素、Ａｌ、Ｇａ、Ｓｉ、Ｓｎ、Ｇｅ、Ｐｂ、Ｓｂ、Ｂｉの単独あるいはそれらの２種以上の組み合わせからなる酸化物、カルコゲナイドが選ばれる。
【０１３０】
例えば、Ｇａ2Ｏ3、ＳｉＯ、ＧｅＯ、ＳｎＯ、ＳｎＯ2、ＰｂＯ、ＰｂＯ2、Ｐｂ2Ｏ3、Ｐｂ2Ｏ4、Ｐｂ3Ｏ4、Ｓｂ2Ｏ3、Ｓｂ2Ｏ4、Ｓｂ2Ｏ5、Ｂｉ2Ｏ3、Ｂｉ2Ｏ4、ＳｎＳｉＯ3、ＧｅＳ、ＳｎＳ、ＳｎＳ2、ＰｂＳ、ＰｂＳ2、Ｓｂ2Ｓ3、Ｓｂ2Ｓ5、ＳｎＳｉＳ3などが好ましい。また、これらは、酸化リチウムとの複合酸化物、例えば、Ｌｉ2ＳｎＯ2であってもよい。
【０１３１】
本発明における負極材料においては、Ｓｎ、Ｓｉ、Ｇｅを中心とする非晶質酸化物がさらに好ましく、中でも下記一般式（VI）で表される非晶質酸化物であることが好ましい。
一般式（VI）
ＳｎＭ1dＭ2eＯf
式中、Ｍ1は、Ａｌ、Ｂ、Ｐ及びＧｅから選ばれる少なくとも一種以上の元素を表し、Ｍ2は周期律表第１（ＩＡ）族元素、第２（IIＡ）族元素、第３（IIIＡ）族元素及びハロゲン元素から選ばれる少なくとも一種以上の元素を表し、ｄは０．２以上２以下の数字、ｅは０．０１以上１以下の数字で０．２＜ｄ＋ｅ＜２、ｆは１以上６以下の数字を表す。
【０１３２】
Ｓｎを主体とする非晶質酸化物としては、例えば次の化合物が挙げられるが、本発明はこれらに限定されるわけではない。
C-1   SnSiO3
C-2   Sn0.8Al0.2B0.3P0.2Si0.5O3.6
C-3   SnAl0.4B0.5Cs0.1P0.5O3.65
C-4   SnAl0.4B0.5Mg0.1P0.5O3.7
C-5   SnAl0.4B0.4Ba0.08P0.4O3.28
C-6   SnAl0.4B0.5Ba0.08Mg0.08P0.3O3.26
C-7   SnAl0.1B0.2Ca0.1P0.1Si0.5O3.1
C-8   SnAl0.2B0.4Si0.4O2.7
C-9   SnAl0.2B0.1Mg0.1P0.1Si0.5O2.6
C-10  SnAl0.3B0.4P0.2Si0.5O3.55
C-11  SnAl0.3B0.4P0.5Si0.5O4.3
C-12  SnAl0.1B0.1P0.3Si0.6O3.25
C-13  SnAl0.1B0.1Ba0.2P0.1Si0.6O2.95
C-14  SnAl0.1B0.1Ca0.2P0.1Si0.6O2.95
C-15  SnAl0.4B0.2Mg0.1Si0.6O3.2
C-16  SnAl0.1B0.3P0.1Si0.5O3.05
C-17  SnB0.1K0.5P0.1SiO3.65
C-18  SnB0.5F0.1Mg0.1P0.5O3.05
本発明における非晶質酸化物、及び／又はカルコゲナイトは、焼成法、溶液法のいずれの方法も採用することができるが、焼成法がより好ましい。焼成法では、それぞれ対応する元素の酸化物、カルコゲナイトあるいは化合物をよく混合した後、焼成して非晶質酸化物及び／又はカルコゲナイトを得るのが好ましい。これらは、既に公知の方法により作製できる。
【０１３３】
本発明に用いられる負極材料の平均粒子サイズは０．１〜６０μｍが好ましい。所定の粒子サイズにするには、よく知られた粉砕機や分級機が用いられる。例えば、乳鉢、ボールミル、サンドミル、振動ボールミル、衛星ボールミル、遊星ボールミル、旋回気流型ジェットミルや篩などが用いられる。粉砕時には水、あるいはメタノール等の有機溶媒を共存させた湿式粉砕も必要に応じて行うことができる。所望の粒径とするためには分級を行うことが好ましい。分級方法としては特に限定はなく、篩、風力分級機などを必要に応じて用いることができる。分級は乾式、湿式ともに用いることができる。
【０１３４】
本発明において、Ｓｎ、Ｓｉ、Ｇｅを中心とする非晶質酸化物負極材料に併せて用いることができる負極材料としては、リチウムイオン又はリチウム金属を吸蔵・放出できる炭素材料や、リチウム、リチウム合金、リチウムと合金可能な金属が挙げられる。
【０１３５】
本発明に用いられる電極合剤には、導電剤、結着剤やフィラーなどの他に、非プロトン性有機溶媒が添加される。
【０１３６】
前記導電剤は、構成された電池において、化学変化を起こさない電子伝導性材料であれば何でもよい。通常、天然黒鉛（鱗状黒鉛、鱗片状黒鉛、土状黒鉛など）、人工黒鉛、カーボンブラック、アセチレンブラック、ケッチェンブラック、炭素繊維や金属粉（銅、ニッケル、アルミニウム、銀（特開昭６３−１４８５５４号）など）、金属繊維あるいはポリフェニレン誘導体（特開昭５９−２０９７１号）などの導電性材料を１種又はこれらの混合物として含ませることができる。黒鉛とアセチレンブラックの併用が特に好ましい。その添加量は、１〜５０質量％が好ましく、特に２〜３０質量％が好ましい。カーボンや黒鉛では、２〜１５質量％が特に好ましい。
【０１３７】
本発明では電極合剤を保持するための結着剤を用いることができる。結着剤の例としては、多糖類、熱可塑性樹脂及びゴム弾性を有するポリマーなどが挙げられる。好ましい結着剤としては、でんぷん、カルボキシメチルセルロース、セルロース、ジアセチルセルロース、メチルセルロース、ヒドロキシエチルセルロース、ヒドロキシプロピルセルロース、アルギン酸Ｎａ、ポリアクリル酸、ポリアクリル酸Ｎａ、ポリビニルフェノール、ポリビニルメチルエーテル、ポリビニルアルコール、ポリビニルピロリドン、ポリアクリロニトリル、ポリアクリルアミド、ポリヒドロキシ（メタ）アクリレート、スチレン−マレイン酸共重合体等の水溶性ポリマー、ポリビニルクロリド、ポリテトラフルオロエチレン、ポリフッ化ビニリデン、テトラフロロエチレン−ヘキサフロロプロピレン共重合体、ビニリデンフロライド−テトラフロロエチレン−ヘキサフロロプロピレン共重合体、ポリエチレン、ポリプロピレン、エチレン−プロピレン−ジエンターポリマー（ＥＰＤＭ）、スルホン化ＥＰＤＭ、ポリビニルアセタール樹脂、メチルメタアクリレート、２−エチルヘキシルアクリレート等の（メタ）アクリル酸エステルを含有する（メタ）アクリル酸エステル共重合体、（メタ）アクリル酸エステル−アクリロニトリル共重合体、ビニルアセテート等のビニルエステルを含有するポリビニルエステル共重合体、スチレン−ブタジエン共重合体、アクリロニトリル−ブタジエン共重合体、ポリブタジエン、ネオプレンゴム、フッ素ゴム、ポリエチレンオキシド、ポリエステルポリウレタン樹脂、ポリエーテルポリウレタン樹脂、ポリカーボネートポリウレタン樹脂、ポリエステル樹脂、フェノール樹脂、エポキシ樹脂等のエマルジョン（ラテックス）あるいはサスペンジョンを挙げることができる。特にポリアクリル酸エステル系のラテックス、カルボキシメチルセルロース、ポリテトラフロロエチレン、ポリフッ化ビニリデンが好ましく挙げられる。
これらの結着剤は単独又は混合して用いることができる。結着剤の添加量が少ないと電極合剤の保持力・凝集力が弱い。多すぎると電極体積が増加し電極単位体積あるいは単位質量あたりの容量が減少する。このような理由で結着剤の添加量は１〜３０質量％が好ましく、特に２〜１０質量％が好ましい。
【０１３８】
前記フィラーは、構成された電池において、化学変化を起こさない繊維状材料であれば何でも用いることができる。通常、ポリプロピレン、ポリエチレンなどのオレフィン系ポリマー、ガラス、炭素などの繊維が用いられる。フィラーの添加量は特に限定されないが、０〜３０質量％が好ましい。
【０１３９】
本発明の電解質組成物は、安全性確保のためにセパレーターと併用して使用することが可能である。安全性確保のため併用されるセパレーターは、８０℃以上で上記の隙間を閉塞して抵抗を上げ、電流を遮断する機能を持つことが必要であり、閉塞温度が９０℃以上１８０℃以下であることが好ましい。
【０１４０】
セパレーターの孔の形状は通常円形や楕円形で、大きさは０．０５〜３０μｍであり、０．１〜２０μｍが好ましい。さらに延伸法、相分離法で作った場合のように、棒状や不定形の孔であってもよい。これらの隙間の占める比率すなわち気孔率は２０〜９０％であり、３５〜８０％が好ましい。
【０１４１】
これらのセパレーターは、ポリエチレン、ポリプロピレンなどの単一の材料であっても、２種以上の複合化材料であってもよい。特に孔径、気孔率や孔の閉塞温度などを変えた２種以上の微多孔フィルムを積層したものが特に好ましい。
【０１４２】
正・負極の集電体としては、構成された電池において化学変化を起こさない電子伝導体が用いられる。
正極の集電体としては、アルミニウム、ステンレス鋼、ニッケル、チタンなどの他に、アルミニウムやステンレス鋼の表面にカーボン、ニッケル、チタンあるいは銀を処理させたものが好ましく、特に好ましいのはアルミニウム、アルミニウム合金である。
負極の集電体としては、銅、ステンレス鋼、ニッケル、チタンが好ましく、特に好ましいのは銅および銅合金である。
【０１４３】
集電体の形状は、通常フィルムシート状のものが使用されるが、ネット、パンチされたもの、ラス体、多孔質体、発泡体、繊維群の成形体なども用いることができる。厚みは、特に限定されないが、１〜５００μｍである。また、集電体表面は、表面処理により凹凸を付けることも望ましい。
【０１４４】
電池の形状はシート、角、シリンダーなどいずれにも適用できる。正極活物質や負極材料の合剤は、集電体の上に塗布（コート）、乾燥、圧縮されて、主に用いられる。塗布方法としては、例えば、リバースロール法、ダイレクトロール法、ブレード法、ナイフ法、エクストルージョン法、カーテン法、グラビア法、バー法、ディップ法及びスクイーズ法を挙げることができる。その中でもブレード法、ナイフ法及びエクストルージョン法が好ましい。塗布は、０．１〜１００ｍ／分の速度で実施されることが好ましい。この際、合剤の溶液物性、乾燥性に合わせて、上記塗布方法を選定することにより、良好な塗布層の表面状態を得ることができる。塗布は、片面ずつ逐時でも両面同時でもよい。
【０１４５】
また、塗布は連続でも間欠でもストライプでもよい。その塗布層の厚み、長さや巾は、電池の形状や大きさにより決められるが、片面の塗布層の厚みは、ドライ後の圧縮された状態で、１〜２０００μｍが好ましい。
【０１４６】
電極シート塗布物の乾燥及び脱水方法は、熱風、真空、赤外線、遠赤外線、電子線及び低湿風を単独あるいは組み合わせた方法を用いることできる。乾燥温度は８０〜３５０℃の範囲が好ましく、特に１００〜２５０℃の範囲が好ましい。含水量は、電池全体で２０００ｐｐｍ以下が好ましく、正極合剤、負極合剤や電解質ではそれぞれ５００ｐｐｍ以下にすることが好ましい。シートのプレス法は、一般に採用されている方法を用いることができるが、特にカレンダープレス法が好ましい。プレス圧は、特に限定されないが、０．２〜３ｔ／ｃｍ2が好ましい。カレンダープレス法のプレス速度は０．１〜５０ｍ／分が好ましく、プレス温度は室温〜２００℃が好ましい。正極シートに対する負極シート幅の比は、０．９〜１．１が好ましく、０．９５〜１．０が特に好ましい。正極活物質と負極材料の含有量比は、化合物種類や合剤処方により異なる。
【０１４７】
正・負の電極シートをセパレーターを介して重ね合わせた後、そのままシート状電池に加工したり、折りまげた後角形缶に挿入し、缶とシートを電気的に接続した後、本発明の電解質組成物を注入し、封口板を用いて角形電池を形成する。また、正・負の電極シートをセパレーターを介して重ね合わせ巻いた後、シリンダー状缶に挿入し、缶とシートを電気的に接続した後、本発明の電解質組成物を注入し、封口板を用いてシリンダー電池を形成する。この時、安全弁を封口板として用いることができる。安全弁の他、従来から知られている種々の安全素子を備えつけてもよい。例えば、過電流防止素子として、ヒューズ、バイメタル、ＰＴＣ素子などが用いられる。
【０１４８】
また、安全弁のほかに電池缶の内圧上昇の対策として、電池缶に切込を入れる方法、ガスケット亀裂方法、封口板亀裂方法あるいはリード板との切断方法を利用することができる。また、充電器に過充電や過放電対策を組み込んだ保護回路を具備させるか、あるいは独立に接続させてもよい。
【０１４９】
また、過充電対策として、電池内圧の上昇により電流を遮断する方式を具備することができる。このとき、内圧を上げる化合物を合剤あるいは電解質に含ませることができる。内圧を上げるために用いられる化合物の例としては、Ｌｉ2ＣＯ3、ＬｉＨＣＯ3、Ｎａ2ＣＯ3、ＮａＨＣＯ3、ＣａＣＯ3、ＭｇＣＯ3などの炭酸塩などを挙げることができる。
【０１５０】
缶やリード板は、電気伝導性をもつ金属や合金を用いることができる。例えば、鉄、ニッケル、チタン、クロム、モリブデン、銅、アルミニウムなどの金属あるいはそれらの合金が用いられる。
【０１５１】
キャップ、缶、シート、リード板の溶接法は、公知の方法（例えば、直流又は交流の電気溶接、レーザー溶接、超音波溶接）を用いることができる。封口用シール剤は、アスファルトなどの従来から知られている化合物や混合物を用いることができる。
【０１５２】
本発明の非水二次電池の用途は、特に限定されないが、例えば、電子機器に搭載する場合、ノートパソコン、ペン入力パソコン、モバイルパソコン、電子ブックプレーヤー、携帯電話、コードレスフォン子機、ページャー、ハンディーターミナル、携帯ファックス、携帯コピー、携帯プリンター、ヘッドフォンステレオ、ビデオムービー、液晶テレビ、ハンディークリーナー、ポータブルＣＤ、ミニディスク、電気シェーバー、トランシーバー、電子手帳、電卓、メモリーカード、携帯テープレコーダー、ラジオ、バックアップ電源、メモリーカードなどが挙げられる。その他民生用として、自動車、電動車両、モーター、照明器具、玩具、ゲーム機器、ロードコンディショナー、時計、ストロボ、カメラ、医療機器（ペースメーカー、補聴器、肩もみ機など）などが挙げられる。更に、各種軍需用、宇宙用として用いることができる。また、太陽電池と組み合わせることもできる。
【０１５３】
【実施例】
以下、本発明の実施例を説明するが、本発明はこれらの実施例によって何ら限定されるものではない。
（実施例１）  ポリアルキレンオキシドの合成例
例示化合物Ｐ−１の合成
【０１５４】
【化２１】
0004926325.tif 000017
【０１５５】
▲１▼中間体Ｍ−１の合成
マロン酸ジメチル；５８．１ｇ（４３９ｍｍｏｌ）をメタノールに溶解し、ナトリウムメトキシドのメタノール２８％溶液；８８ｍｌを加え、１−ブロモデカン９７．２ｇ（４３９ｍｍｏｌ）を１時間かけて滴下した後、８時間還流した。反応混合物を希塩酸に注ぎ中和後、酢酸エチルで抽出した。抽出溶液を硫酸マグネシウムで乾燥後、減圧濃縮し、残留物を減圧蒸留し、Ｍ−１を４１ｇ（３９９Ｐａ（３ｍｍＨｇ）／８２℃の留分）得た。
【０１５６】
▲２▼中間体Ｍ−２の合成
リチウムアルミニウムヒドリド（１１ｇ、２８９ｍｍｏｌ）を１５０ｍｌのジエチルエーテルに分散し、室温で攪拌しながら、上記▲１▼で得た、Ｍ−１（４１ｇ、１７０ｍｍｏｌ）をジエチルエーテル５０ｍｌに溶解した溶液を２時間かけて滴下した。滴下後、３時間還流した後、反応混合物を、希塩酸／氷にゆっくり注ぎ、溶液を酸性にした後抽出した。抽出液を硫酸マグネシウムで乾燥後、減圧下溶媒を留去し、粗生成物３１ｇの油状物を得た。粗生成物をシリカゲルカラムクロマトにて精製し、Ｍ−２、１４ｇを無色の油状物として得た。
【０１５７】
▲３▼中間体Ｍ−４の合成
上記で得たＭ−２（１３．８５ｇ、６４ｍｍｏｌ）とＭ−３（６．８６ｇ、６４ｍｍｏｌ）をトルエン５０ｍｌに分散し、パラトルエンスルホン酸１２ｇを加え、水を留去しながら５時間加熱還流した。反応混合物を、炭酸カリウム１０ｇを加えた水１００ｍｌに注ぎ、酢酸エチルで抽出し、抽出液を乾燥後、溶媒を減圧下留去した。残留物をアセトニトリルで再結晶し、目的のＭ−４を結晶として７ｇ得た。
【０１５８】
▲４▼Ｐ−１の合成
上記で得たＭ−４（５ｇ、１６．４ｍｍｏｌ）とポリマーＭＰ−１（３ｇ）をアセトニトリル５０ｍｌ、ジメチルアセトアミド２０ｍｌに分散し、８０℃で１０時間反応させた。反応混合物から減圧下、１２０℃で溶媒を留去し、目的物である液晶性側鎖を有するポリアルキレンオキシドＰ−１を７．８ｇ得た。
【０１５９】
（実施例２）  光電気化学電池
２−１．二酸化チタン分散液の調製
内側をテフロンコーティングした内容積２００ｍｌのステンレス製ベッセルに二酸化チタン（日本アエロジル社  Ｄｅｇｕｓｓａ  Ｐ−２５）１５ｇ、水４５ｇ、分散剤（アルドリッチ社製、Ｔｒｉｔｏｎ  Ｘ−１００）１ｇ、直径０．５ｍｍのジルコニアビーズ（ニッカトー社製）３０ｇを入れ、サンドグラインダーミル（アイメックス社製）を用いて１５００ｒｐｍにて２時間分散した。分散物からジルコニアビーズをろ過して除いた。この場合の二酸化チタンの平均粒径は２．５μｍであった。このときの粒径は、ＭＡＬＶＥＲＮ社製マスターサイザーにて測定したものである。
【０１６０】
２−２．色素を吸着したＴｉＯ2電極（電極Ａ）の作製
フッ素をドープした酸化スズをコーティングした導電性ガラス（旭硝子製ＴＣＯガラス−Ｕを２０ｍｍ×２０ｍｍの大きさに切断加工したもの）の導電面側にガラス棒を用いて上記の分散液を塗布した。この際、導電面側の一部（端から３ｍｍ）に粘着テープを張ってスペーサーとし、粘着テープが両端に来るようにガラスを並べて一度に８枚ずつ塗布した。塗布後、粘着テープを剥離し、室温で１日間風乾した。次に、このガラスを電気炉（ヤマト科学製マッフル炉ＦＰ−３２型）に入れ、４５０℃にて３０分間焼成した。このガラスを取り出し冷却した後、色素（例示化合物Ｒ−１）のエタノール溶液（３×１０-4モル／リットル）に３時間浸漬した。色素の染着したガラスを４−ｔｅｒｔ−ブチルピリジンに１５分間浸漬した後、エタノールで洗浄し自然乾燥させた。このようにして得られた感光層の厚さは１０μｍであり、半導体微粒子の塗布量は２０ｇ／ｍ2とした。なお、導電性ガラスの表面抵抗は約３０Ω／□であった。
【０１６１】
２−３．光電気化学電池の作製
上述のようにして作製した色素増感されたＴｉＯ2電極基板（１ｃｍ×１ｃｍ）に、下記表１に示す本発明の電解質組成物あるいは比較用の電解質組成物（Ｅ−１０２〜Ｅ−１１２）のアセトニトリル溶液（アセトニトリルは電解質組成物と同質量）を塗布し、６０℃、減圧下で、ＴｉＯ2電極に染み込ませながらアセトニトリルを留去した。これらの電極に、同じ大きさの白金蒸着ガラスを重ね合わせ光電気化学電池（サンプルＢ−１０２〜Ｂ−１１２）を得た。また、溶媒を用いた電解液（表１のＥ−１０１）は、上記と同じ色素増感されたＴｉＯ2電極基板（２ｃｍ×２ｃｍ）に、その電極と同じ大きさの白金蒸着ガラスを重ね合わせた後、両ガラスの隙間に毛細管現象を利用して電解液を染み込ませ、光電気化学電池（サンプルＢ−１０１）を作製した。
【０１６２】
本実施例により、図２に示したとおり、導電性ガラス１（ガラス２上に導電層３が設層されたもの）、感光層４（色素を吸着させたＴｉＯ2層）、電解質層５、対極となる白金層６およびガラス７が順に積層された光電気化学電池が作製された。
【０１６３】
【表１】
0004926325.tif 000018
【０１６４】
【化２２】
0004926325.tif 000019
【０１６５】
２−４．光電変換効率の測定
５００Ｗのキセノンランプ（ウシオ製）の光をＡＭ１．５フィルター（Ｏｒｉｅｌ社製）およびシャープカットフィルター（ＫｅｎｋｏＬ−４１）を通すことにより紫外線を含まない模擬太陽光を発生させ、この光の強度を１００ｍＷ／ｃｍ2に調整した。
【０１６６】
前述の光電気化学電池の導電性ガラスと白金蒸着ガラスにそれぞれ、ワニ口クリップを接続し、７０℃にて、模擬太陽光を照射し、発生した電気を電流電圧測定装置（ケースレーＳＭＵ２３８型）にて測定した。これにより求められた光電気化学電池の開放電圧（Ｖｏｃ）、短絡電流密度（Ｊｓｃ）、形状因子（ＦＦ）［＝最大出力／（開放電圧×短絡電流）］、および変換効率（η）と恒温恒湿（６０℃、７０％ＲＨ）下で、４００時間経時した後の短絡電流密度の低下率を一括して表２に記載した。
【０１６７】
【表２】
0004926325.tif 000020
【０１６８】
溶媒を用いた比較電解液を用いた光電気化学電池（サンプルＢ−１０１）は、溶媒が揮発するため耐久性が非常に悪い。また、比較化合物の溶融塩ＲＥ−１、ＲＥ−２を用いた電池（サンプルＢ−１０２、Ｂ−１０３）は、経時での劣化は小さいが光電変換性能が十分ではない。それらに対して、本発明の電解質組成物を用いた電池は、短絡電流密度、変換効率等の初期性能、耐久性ともに優れている。このような効果は、いずれの色素を用いた場合にも見られた。
【０１６９】
（実施例３）  リチウム２次電池
３−１．正極シートの作製
正極活物質として、ＬｉＣｏＯ2を４３質量部、鱗片状黒鉛２質量部、アセチレンブラック２質量部、さらに結着剤としてポリアクリロニトリル３質量部を加え、アクリロニトリル１００質量部を媒体として混練して得られたスラリーを厚さ２０μｍのアルミニウム箔にエクストルージョン式塗布機を使って塗設し、乾燥後カレンダープレス機により圧縮成形した後、端部にアルミニウム製のリード板を溶接し、厚さ９５μｍ、幅５４ｍｍ×長さ４９ｍｍの正極シートを製した。
【０１７０】
３−２．負極シートの作製
負極活物質としてメソフェースピッチ系炭素材料（ペトカ社）を４３質量部、導電剤としてアセチレンブラック２質量部とグラファイト２質量部の割合で混合し、さらに結着剤としてポリアクリロニトリル３質量部を加え、Ｎ‐メチルピロリドン１００質量部を媒体として混練して負極合剤スラリーを得た。
負極合剤スラリーを厚さ１０μｍの銅箔にエクストルージョン式塗布機を使って塗設し、乾燥後カレンダープレス機により圧縮成形して厚さ４６μｍ、幅５５ｍｍ×長さ５０ｍｍの負極シートを作製した。負極シートの端部にニッケル製のリード板を溶接した後、露点−４０℃以下の乾燥空気中で２３０℃で１時間熱処理した。熱処理は遠赤外線ヒーターを用いて行った。
【０１７１】
３−３．シート電池の作製
負極シート，正極シートはそれぞれ露点−４０℃以下の乾燥空気中で２３０℃で３０分脱水乾燥した。ドライ雰囲気中で、幅５４ｍｍ×長さ４９ｍｍの脱水乾燥済み正極シート、幅６０ｍｍ×長さ６０ｍｍに裁断したセパレータ（ポリエチレン多孔フィルム）および不織布を積層し、不織布の上に下記表３に示した組成の電解質組成物（Ｅ−２０２〜２１２）を同量のアセトニトリルに溶解した液を塗布し、５０℃で減圧下、アセトニトリルを留去した。また溶媒を用いた電解液（Ｅ−２０１）は、そのまま不織布に染み込ませた。その上に幅５５ｍｍ×長さ５０ｍｍの脱水乾燥済み負極シートを積層し、ポリエチレン（５０μｍ）−ポリエチレンテレフタレート（５０μｍ）のラミネートフイルムよりなる外装材を使用し４縁を真空下で熱融着して密閉し、シート型電池（サンプルＢ−２０１〜２１２）を作製した。
【０１７２】
本実施例により、図３に示したとおり、負極端子３５を備えた負極シート３３、高分子固体電解質３２、および正極端子３４を備えた正極シート３１が順に積層されたシート型電池が作製された。
【０１７３】
【表３】
0004926325.tif 000021
【０１７４】
３−４．電池性能の評価
上記の方法で作製したシート型電池について、電流密度１．３ｍＡ／ｃｍ2、充電終止電圧４．２Ｖ、放電終止電圧２．６Ｖ、の条件で充放電を３０回繰り返し、３０サイクル目における放電容量を求めた。これを同一処方の５個の電池について調べ、その平均をその電池の容量とした。このようにして各々の電池の容量を求め、サンプルＢ−２０１に対する相対容量を求めた。また、それぞれの電池の２００サイクル目の放電容量を求め、１０サイクル目の放電容量に対する比を計算しサイクル容量として表した。それぞれの値を表４に示す。
【０１７５】
【表４】
0004926325.tif 000022
【０１７６】
上記の結果より、本発明の電解質組成物は、容量の大きな低下が見られずにサイクル性を向上させていることがわかる。
【０１７７】
【発明の効果】
本発明によれば、実質的に揮発せず、かつ電荷輸送能に優れた高分子液晶性の電解質組成物を提供し、更に該電解質組成物を含み、耐久性とイオン伝導性に優れた電気化学電池、耐久性と光電変換特性に優れた光電気化学電池、および電池容量を低下させず、しかもサイクル特性に優れた非水二次電池を提供することができる。
【図面の簡単な説明】
【図１】  本発明の光電変換素子の一例を示す概略構成図である。
【図２】  実施例２で作製した光電気化学電池の構成を示す断面図である。
【図３】  実施例３で作製したシート型電池の概略図である。
【符号の説明】
１  導電性ガラス
２  ガラス
３  導電層
４  感光層（色素吸着させたＴｉＯ2層）
５  電解質層
６  白金層
７  ガラス
１０  光電変換素子
１２  導電層
１４  下塗り層
１６  感光層
１８  電荷移動層
２０  対極導電層
２４  半導体層
２６  基板
２８  基板
ｓ  半導体微粒子
ｄ  色素
ｔ  電荷輸送材料
３１  正極シート
３２  高分子固体電解質
３３  負極シート
３４  正極端子
３５  負極端子
【図１】
0004926325.tif 000028
【図２】
0004926325.tif 000029
【図３】
0004926325.tif 000030